(57)【要約】  本発明は、共役ジエン化合物を含む単量体に基づく単位と、ケイ素原子、スズ原子、ゲルマニウム原子又はリン原子を有する変性剤に基づく単位とを有する共役ジエン系重合体の、前記変性剤に基づく単位に、有機金属化合物を反応させる工程を備える、変性共役ジエン系重合体の製造方法に関する。【特許請求の範囲】
【請求項１】
共役ジエン化合物を含む単量体に基づく単位と、ケイ素原子、スズ原子、ゲルマニウム原子又はリン原子を有する変性剤に基づく単位とを有する共役ジエン系重合体に、有機金属化合物を作用させる工程を備える、変性共役ジエン系重合体の製造方法。
【請求項２】
前記共役ジエン系重合体が、末端に前記変性剤に基づく単位を有する、請求項１に記載の方法。
【請求項３】
前記共役ジエン系重合体が、分子鎖中に前記変性剤に基づく単位を有する、請求項１又は２に記載の方法。
【請求項４】
前記変性剤が、式（５）で表される構造を有する化合物を含む、請求項１〜３のいずれか一項に記載の方法。
【化１】
2018025998.tif 000030
（式中、Ｒ１はアルキル基、アルケニル基、シクロアルケニル基又はアリール基を表し、Ｍ１はケイ素原子、スズ原子、ゲルマニウム原子又はリン原子を表し、Ｌ１はハロゲン原子又はヒドロカルビルオキシ基を表し、Ｒ１及びＬ１が複数ある場合はそれぞれ同一でも異なっていてもよく、Ｍ１がケイ素原子、スズ原子又はゲルマニウム原子であるとき、ｎは０を表し、ｍ及びｌはそれぞれ独立にｍ＋ｌ＝４を満たす０〜４の整数を表し、Ｍ１がリン原子であるとき、ｎは０又は１を表し、ｍ及びｌはそれぞれ独立にｍ＋ｌ＝３を満たす０〜３の整数を表す。
【請求項５】
前記変性剤が、式（６）で表される構造を有する化合物を含む、請求項１〜４のいずれか一項に記載の方法。
【化２】
2018025998.tif 000031
（式中、Ｘ１、Ｘ２及びＸ３はそれぞれ独立に、ヒドロカルビル基、ヒドロカルビルオキシ基、ハロゲン原子、又は、前記共役ジエン系重合体の活性末端と反応しうる官能基を表し、Ｒ６１及びＲ６２はそれぞれ独立に、水素原子又はヒドロカルビル基を表し、Ｒ６１及びＲ６２が複数ある場合はそれぞれ同一でも異なっていてもよく、Ａ１は、酸素原子、窒素原子、リン原子、硫黄原子及びケイ素原子からなる群より選択される少なくとも一種の原子を有する有機基を表し、環構造を有していてもよく、Ｘ１、Ｘ２又はＸ３の構造の一部がＡ１の一部と結合していてもよく、ａは０〜１０の整数を表す。）
【請求項６】
前記変性剤が、式（７）で表される構造を有する化合物を含む、請求項１〜５のいずれか一項に記載の方法。
【化３】
2018025998.tif 000032
（式中、Ｒ７１は水素原子又はヒドロカルビル基を表し、ｓは０又は１を表し、Ｒ７２はヒドロカルビレン基を表し、Ｘ７、Ｘ８及びＸ９はそれぞれ独立に、置換アミノ基、又は、置換基を有していてもよいヒドロカルビル基を表し、Ｘ７、Ｘ８及びＸ９の少なくとも１つが置換アミノ基である。）
【請求項７】
請求項１〜６のいずれか一項に記載の方法により作製される変性共役ジエン系共重合体１００質量部に対して、補強材を１０〜１５０質量部混練する工程を備える、重合体組成物の製造方法。
【発明の詳細な説明】
【技術分野】
【０００１】
本発明は、変性共役ジエン系重合体の製造方法、及び、該重合体を含有する重合体組成物の製造方法に関する。
【背景技術】
【０００２】
近年、環境問題への関心の高まりから、自動車に対して省燃費化の要求が強くなっており、自動車用タイヤに用いる重合体組成物に対しても、省燃費性に優れることが求められている。自動車タイヤ用の重合体組成物としては、ポリブタジエン、ブタジエン−スチレン共重合体等の共役ジエン系重合体と、カーボンブラック、シリカ等の充填剤とを含有する重合体組成物などが用いられている。例えば、アルキルリチウムを重合開始剤としてブタジエンを重合又はブタジエンとスチレンとを共重合した共役ジエン系重合体を、ジアルキルアミノ基を有するアルコキシシランで変性した重合体を含有する重合体組成物（特許文献１、２参照。）が、省燃費性が良好な重合体組成物として提案されている。
【先行技術文献】
【特許文献】
【０００３】
【特許文献１】特開昭６３−１８６７４８号公報
【特許文献２】特開２００５−２９０３５５号公報
【発明の概要】
【発明が解決しようとする課題】
【０００４】
このような省燃費性が良好な重合体組成物は、経時により粘度が上昇してしまうことがあった。そこで、共役ジエン系重合体を用いた重合体組成物には、省燃費性が良好であると共に、貯蔵安定性を有することが求められる。かかる状況のもと、本発明が解決しようとする課題は、省燃費性能が良好であり、かつ、優れた貯蔵安定性を有する重合体組成物を得ることのできる変性共役ジエン系重合体の製造方法を提供することにある。
【課題を解決するための手段】
【０００５】
本発明は、共役ジエン化合物を含む単量体に基づく単位と、ケイ素原子、スズ原子、ゲルマニウム原子又はリン原子を有する変性剤に基づく単位とを有する共役ジエン系重合体に、有機金属化合物を作用させる工程を備える、変性共役ジエン系重合体の製造方法に係る。【０００６】
本発明はまた、上記の方法により作製される変性共役ジエン系共重合体１００質量部に対して、補強材を１０〜１５０質量部混練する工程を備える、重合体組成物の製造方法に係る。
【発明の効果】
【０００７】
本発明により、省燃費性能が良好であり、かつ、優れた貯蔵安定性を有する重合体組成物を得ることのできる変性共役ジエン系重合体の製造方法を提供することができる。
【発明を実施するための形態】
【０００８】
本実施形態について詳細に説明する。なお、本発明は以下の実施形態に限定されるものではない。
【０００９】
本明細書では、ヒドロカルビル基は炭化水素から１個の水素原子を除いた１価の基を表す。ヒドロカルビレン基は、炭化水素から２個の水素原子を除いた２価の基を表す。ヒドロカルビルオキシ基は、ヒドロキシ基の水素原子がヒドロカルビル基で置き換えられた構造を有する１価の基を表す。置換基を有するアミノ基（以下、置換アミノ基と記すこともある。）は、アミノ基の少なくとも１個の水素原子が、水素原子以外の１価の原子又は１価の基に置き換えられた構造を有する基、又はアミノ基の２個の水素原子が２価の基で置き換えられた構造を有する基を表す。置換基を有するヒドロカルビル基（以下、置換ヒドロカルビル基と記すこともある。）は、ヒドロカルビル基の少なくとも１個の水素原子が置換基で置き換えられた構造を有する１価の基を表す。窒素原子及び／又は酸素原子を有するヒドロカルビレン基とは、ヒドロカルビレン基の水素原子が除かれている炭素原子以外の炭素原子及び／又は水素原子が、窒素原子及び／又は酸素原子を有する基で置き換えられた構造を有する２価の基を表す。
【００１０】
［変性共役ジエン系重合体の製造方法］
本実施形態の変性共役ジエン系重合体の製造方法は、共役ジエン化合物を含む単量体に基づく単位と、ケイ素原子、スズ原子、ゲルマニウム原子又はリン原子を有する変性剤に基づく単位とを有する共役ジエン系重合体に、有機金属化合物を作用させる工程を備える。この工程は、前記共役ジエン系重合体の前記変性剤に基づく単位に、有機金属化合物を反応させる工程であってよい。
【００１１】
本実施形態に係る共役ジエン系重合体は、変性剤に基づく単位を当該重合体の末端に有していてもよく、変性剤に基づく単位を当該重合体の分子鎖中に有していてもよく、変性剤に基づく単位を当該重合体の末端及び分子鎖中に有していてもよい。一般に変性剤の官能基数が多いと、燃費性能に優れる傾向にあり、貯蔵安定性に劣る傾向にある。
【００１２】
変性剤に基づく単位を重合体の末端に有する場合、本実施形態に係る変性共役ジエン系重合体は、以下の方法により作製してもよい。
【００１３】
まず、工程１として、重合開始剤の存在下、共役ジエン化合物を含む単量体を重合させ、活性末端を有する重合体を得る。次に、工程２として、この重合体の活性末端と反応しうる官能基を有する前記変性剤とこの重合体とを反応させて、該重合体の末端に前記変性剤に基づく単位を導入する。このとき、変性剤を介して２以上の重合体がつながった２量体以上の重合体が生成し、共存していてもよい。そして、工程３として、前記変性剤に基づく単位を有する重合体に、有機金属化合物を添加し、前記変性剤に基づく単位に、有機金属化合物を反応させることで、本実施形態に係る変性共役ジエン系重合体を得る。
【００１４】
重合体の分子鎖中に変性剤に基づく単位を導入する場合は、共役ジエン化合物と共重合可能な官能基を有する前記変性剤を用いることができる。例えば、工程１’として、重合開始剤の存在下、共役ジエン化合物を含む単量体を重合させる際に、共役ジエン化合物と共重合可能な官能基を有する前記変性剤を共に重合させることで、重合体の分子鎖中に前記変性剤に基づく単位を有する重合体を得る。次いで、工程３’として、前記変性剤に基づく単位を有する重合体に、有機金属化合物を添加し、前記変性剤に基づく単位に、有機金属化合物を反応させることで、本実施形態に係る変性共役ジエン系重合体を得る。この場合、工程２’として、重合体の活性末端と反応しうる官能基を有する前記変性剤と、工程１’で得られた重合体とを反応させて、該重合体の末端に前記変性剤に基づく単位を導入することで、変性剤に基づく単位を当該重合体の末端及び分子鎖中に有する共役ジエン系重合体を得ることができ、その後に、前記工程３’を行うことで、対応する変性共役ジエン系重合体を得ることができる。
【００１５】
また、重合体の分子鎖中に変性剤に基づく単位を導入する場合は、共役ジエン化合物と共重合可能な共役ジエン化合物及び／又は芳香族ビニル化合物であって、変性剤と反応しうる部位へ変換可能な官能基を有する化合物を用いることができる。例えば、工程１”として、重合開始剤の存在下、共役ジエン化合物を含む単量体を重合させる際に、共役ジエン化合物と共重合可能な共役ジエン化合物及び／又は芳香族ビニル化合物であって、変性剤と反応しうる部位へ変換可能な官能基を有する化合物（例えば、４−メチルスチレン）を共に重合させて重合体を得た後に、変性剤と反応しうる部位へと当該官能基の変換を行い（例えば、４−メチルスチレンに基づく単位を有する重合体に有機金属化合物を作用させてメチル基から水素を引き抜き）、当該変換後の官能基と反応しうる官能基を有する前記変性剤とそれとを反応させることで、重合体の分子鎖中に前記変性剤に基づく単位を有する重合体を得ることができる。次いで、工程３”として、前記変性剤に基づく単位を有する重合体に、有機金属化合物を添加し、前記変性剤に基づく単位に、有機金属化合物を反応させることで、本実施形態に係る変性共役ジエン系重合体を得る。この場合、工程２”として、重合体の活性末端と反応しうる官能基を有する前記変性剤と、工程１”で得られた重合体とを反応させて、該重合体の末端に前記変性剤に基づく単位を導入することで、変性剤に基づく単位を当該重合体の末端及び分子鎖中に有する共役ジエン系重合体を得ることができ、その後に、前記工程３”を行うことで、対応する変性共役ジエン系重合体を得ることができる。
【００１６】
以下、本実施形態に係る変性共役ジエン系重合体の製造に用いることができる各成分について、説明する。
【００１７】
（単量体）
共役ジエン化合物としては、例えば、１，３−ブタジエン、イソプレン、１，３−ペンタジエン、２，３−ジメチル−１，３−ブタジエン及び１，３−ヘキサジエンが挙げられ、好ましくは、１，３−ブタジエン又はイソプレンである。
【００１８】
本実施形態に係る単量体は、共役ジエン化合物と共に、芳香族ビニル化合物を含むことができる。芳香族ビニル化合物としては、例えば、スチレン、α−メチルスチレン、ビニルトルエン、ビニルナフタレン、ジビニルベンゼン、トリビニルベンゼン及びジビニルナフタレンが挙げられ、好ましくはスチレンである。
【００１９】
単量体中の芳香族ビニル化合物の含有量は、単量体の総量を１００質量％として、好ましくは５質量％以上であり、より好ましくは１４質量％以上である。また、芳香族ビニル化合物の含有量は、省燃費性を高めるために、好ましくは５０質量％以下であり、より好ましくは４５質量％以下である。
【００２０】
（ビニル化剤）
上記共役ジエン系重合体の作製は、共役ジエン化合物に由来する単量体単位のビニル結合量を調整する剤、共役ジエン系重合体鎖中での共役ジエン化合物に由来する単量体単位と芳香族ビニル化合物に由来する単量体単位とそれら以外の化合物に由来する単量体単位の分布を調整する剤（以下、総称して「調整剤」と記す。）の存在下で行ってもよい。
【００２１】
調整剤としては、エーテル化合物、第三級アミン、ホスフィン化合物、アルカリ金属アルコキシド、アルカリ金属フェノキシド等を挙げることができる。エーテル化合物としては、例えば、テトラヒドロフラン、テトラヒドロピラン、１，４−ジオキサン等の環状のエーテル；ジエチルエーテル、ジブチルエーテル等の脂肪族モノエーテル；エチレングリコールジメチルエーテル、エチレングリコールジエチルエーテル、エチレングリコールジブチルエーテル等の脂肪族ジエーテル；ジエチレングリコールジエチルエーテル、ジエチレングリコールジブチルエーテル等の脂肪族トリエーテル；ジフェニルエーテル、アニソール、１，２−ジメトキシベンゼン、３，４−ジメトキシトルエン等の芳香族エーテルを挙げることができる。第三級アミンとしては、例えば、トリエチルアミン、トリプロピルアミン、トリブチルアミン、１，１，２，２−テトラメチルエチレンジアミン、Ｎ，Ｎ−ジエチルアニリン、ピリジン及びキノリンを挙げることができる。ホスフィン化合物として、例えば、トリメチルホスフィン、トリエチルホスフィン及びトリフェニルホスフィンを挙げることができる。アルカリ金属アルコキシドとしては、例えば、ナトリウム−ｔｅｒｔ−ブトキシド、カリウム−ｔｅｒｔ−ブトキシド、ナトリウム−ｔｅｒｔ−ペントキシド及びカリウム−ｔｅｒｔ−ペントキシドを挙げることができる。アルカリ金属フェノキシドとしては、例えば、ナトリウムフェノキシド及びカリウムフェノキシドを挙げることができる。これらは２種類以上を併用してもよい。
【００２２】
（重合開始剤）
重合開始剤としては、アルカリ金属、アルカリ金属と極性化合物との錯体、アルカリ金属を有するオリゴマー、有機アルカリ金属化合物、チーグラーナッタ触媒、メタロセン触媒、活性末端を有する共役ジエン系重合体等を挙げることができる。重合開始剤として、好ましくは、有機アルカリ金属化合物である。これらの重合開始剤は２種類以上を併用してもよい。
【００２３】
アルカリ金属としては、例えば、リチウム、ナトリウム、カリウム、ルビジウム及びセシウムを挙げることができる。アルカリ金属と極性化合物との錯体としては、例えば、カリウム−テトラヒドロフラン錯体及びカリウム−ジエトキシエタン錯体を挙げることができる。アルカリ金属を有するオリゴマーとしては、例えば、α−メチルスチレンテトラマーのナトリウム塩等を挙げることができる。有機アルカリ金属化合物としては、例えば、窒素原子を含有する基を有する有機アルカリ金属化合物及びヒドロカルビル基を有する有機アルカリ金属化合物を挙げることができる。
【００２４】
ヒドロカルビル基を有する有機アルカリ金属化合物としては、例えば、エチルリチウム、ｎ−プロピルリチウム、イソプロピルリチウム、ｎ−ブチルリチウム、ｓｅｃ−ブチルリチウム、ｔｅｒｔ−オクチルリチウム、ｎ−デシルリチウム、フェニルリチウム、２−ナフチルリチウム、２−ブチルフェニルリチウム、４−フェニルブチルリチウム、シクロヘキシルリチウム、シクロペンチルリチウム、１，４−ジリチオブタン、１，４−ジリチオ−２−ブテン、１，３，５−トリリチオベンゼン、１，３，５−トリス（リチオメチル）ベンゼン、２，３，５−トリス（リチオメチル）ナフタレン、１，４，５−トリス（リチオメチル）ナフタレン、ナトリウムナフタレニド、ナトリウムビフェニリド及びカリウムナフタレニドを挙げることができ、好ましくはｎ−ブチルリチウムである。
【００２５】
窒素原子を含有する基を有する有機アルカリ金属化合物として、好ましくは、下記式（２）で表される基を有する有機アルカリ金属化合物である。
【化１】
2018025998.tif 000002
式（２）中、Ｒ２１及びＲ２２は、それぞれ独立して、置換基を有していてもよいヒドロカルビル基又はトリヒドロカルビルシリル基を表すか、あるいは、Ｒ２１の一部とＲ２２の一部とが結合して成る、窒素原子及び／又は酸素原子を有していてもよいヒドロカルビレン基、−Ｓｉ（Ｒ３２）２−（ＣＨ２）ｘ−Ｓｉ（Ｒ３２）２−で表される炭素原子数５以上２０以下の基（Ｒ３２はヒドロカルビル基を表し、ｘは１以上１０以下の整数である。）、又は、−Ｓｉ（Ｒ３３）２−（ＣＨ２）ｙ−で表される炭素原子数４以上２０以下の基（Ｒ３３はヒドロカルビル基を表し、ｙは２以上１１以下の整数である。）を形成していてもよい。
【００２６】
Ｒ２１及びＲ２２におけるヒドロカルビル基としては、例えば、アルキル基、アルケニル基、アルキニル基、アリール基及びアラルキル基を挙げることができる。アルキル基としては、例えば、メチル基、エチル基、ｎ−プロピル基、イソプロピル基、ｎ−ブチル基、ｓｅｃ−ブチル基、ｔｅｒｔ−ブチル基、ｎ−ペンチル基、ｎ−ヘキシル基、ｎ−オクチル基、ｎ−ドデシル基、シクロペンチル基及びシクロヘキシル基を挙げることができる。アルケニル基としては、例えば、ビニル基、アリル基、１−プロペニル基及びイソプロペニル基を挙げることができる。アルキニル基としては、例えば、エチニル基及び２−プロピニル基を挙げることができる。アリール基としては、例えば、フェニル基、メチルフェニル基、エチルフェニル基、ベンジル基、トリル基及びキシリル基を挙げることができる。アラルキル基としては、例えば、ベンジル基を挙げることができる。ヒドロカルビル基として、好ましくはアルキル基であり、より好ましくは炭素原子数１以上４以下のアルキル基である。
【００２７】
Ｒ２１及びＲ２２における置換基を有するヒドロカルビル基としては、例えば、１以上の水素原子が置換アミノ基で置換されたヒドロカルビル基、１以上の水素原子がヒドロカルビルオキシ基で置換されたヒドロカルビル基、１以上の水素原子がトリアルキルシリル基で置換されたヒドロカルビル基、１以上の水素原子がトリアルコキシシリル基で置換されたヒドロカルビル基等を挙げることができる。
【００２８】
ここで、置換アミノ基としては、例えば、Ｎ，Ｎ−ジメチルアミノ基、Ｎ，Ｎ−ジエチルアミノ基等のＮ，Ｎ−ジアルキルアミノ基、１−ピロリル基、１−ピペリジル基、１−イミダゾリル基等の環状アミノ基が挙げられる。
【００２９】
１以上の水素原子が置換アミノ基で置換されたヒドロカルビル基としては、例えば、Ｎ，Ｎ−ジメチルアミノメチル基、２−（Ｎ，Ｎ−ジメチルアミノ）エチル基、２−（Ｎ，Ｎ−ジエチルアミノ）エチル基、３−（Ｎ，Ｎ−ジメチルアミノ）プロピル基、３−（Ｎ，Ｎ−ジエチルアミノ）プロピル基等の（Ｎ，Ｎ−ジアルキルアミノ）アルキル基；４−（Ｎ，Ｎ−ジメチルアミノ）フェニル基、３−（Ｎ，Ｎ−ジメチルアミノ）フェニル基、４−（Ｎ，Ｎ−ジエチルアミノ）フェニル基、３−（Ｎ，Ｎ−ジエチルアミノ）フェニル基等の（Ｎ，Ｎ−ジアルキルアミノ）アリール基；４−（Ｎ，Ｎ−ジメチルアミノ）メチルフェニル基、４−［２−（Ｎ，Ｎ−ジメチルアミノ）エチル］フェニル基等の（Ｎ，Ｎ−ジアルキルアミノ）アルキルアリール基；３−（１−ピロリジニル）プロピル基、３−（１−ピペリジニル）プロピル基、３−（１−イミダゾリル）プロピル基等の環状アミノ基で置換されたアルキル基；４−（１−ピロリジニル）フェニル基、４−（１−ピペリジニル）フェニル基、４−（１−イミダゾリル）フェニル基等の環状アミノ基で置換されたアリール基；４−［２−（１−ピロリジニル）エチル］フェニル基、４−［２−（１−ピペリジニル）エチル］フェニル基、４−［２−（１−イミダゾリル）エチル］フェニル基等の環状アミノ基で置換されたアルキルアリール基を挙げることができる。
【００３０】
１以上の水素原子がヒドロカルビルオキシ基で置換されたヒドロカルビル基としては、例えば、メトキシメチル基、エトキシメチル基、メトキシエチル基、エトキシエチル基等のアルコキシアルキル基を挙げることができる。
１以上の水素原子がトリアルキルシリル基で置換されたヒドロカルビル基としては、例えば、トリメチルシリルメチル基、２−トリメチルシリルエチル基、３−トリメチルシリルプロピル基等のトリアルキルシリルアルキル基を挙げることができる。
１以上の水素原子がトリアルコキシシリル基で置換されたヒドロカルビル基としては、例えば、トリメトキシシリルメチル基、２−トリメトキシシリルエチル基、３−トリメトキシシリルプロピル基等のトリアルコキシシリルアルキル基を挙げることができる。
【００３１】
置換基を有していてもよいヒドロカルビル基としては、炭素原子数１以上２０以下の置換基を有していてもよいヒドロカルビル基が好ましく、炭素原子数１以上２０以下のヒドロカルビル基がより好ましく、炭素原子数１以上１０以下のアルキル基が更に好ましく、メチル基、エチル基、ｎ−プロピル基、イソプロピル基、ｎ−ブチル基、イソブチル基、ｓｅｃ−ブチル基又はｔｅｒｔ−ブチル基が一層好ましく、メチル基又はエチル基が特に好ましい。
【００３２】
Ｒ２１及びＲ２２におけるトリヒドロカルビルシリル基としては、例えば、トリメチルシリル基、トリエチルシリル基、トリプロピルシリル基、トリイソプロピルシリル基、トリブチルシリル基、トリペンチルシリル基、トリヘキシルシリル基、ｔｅｒｔ−ブチル−ジメチルシリル基等のトリアルキルシリル基を挙げることができ、好ましくは、トリメチルシリル基又はトリエチルシリル基である。
【００３３】
Ｒ２１の一部とＲ２２の一部とが結合して成る窒素原子及び／又は酸素原子を有していてもよいヒドロカルビレン基とは、ヒドロカルビレン基、又は、窒素原子及び／又は酸素原子を有するヒドロカルビレン基である。
【００３４】
ヒドロカルビレン基としては、例えば、アルキレン基、アルケンジイル基、アリーレン基、アリーレン基がアルキレン基に結合して成る基（以下、アリーレン−アルキレン基と称することがある。）等が挙げられる。アルキレン基としては、例えば、メチレン基、エチレン基、プロピレン基、テトラメチレン基、ペンタメチレン基、ヘキサメチレン基、ヘプタメチレン基、オクタメチレン基及び２，２，４−トリメチルへキサン−１，６−ジイル基を挙げることができる。アルケンジイル基としては、例えば、ペンタン−２−エン−１，５−ジイル基を挙げることができる。アリーレン基としては、例えば、フェニレン基、ナフチレン基及びビフェニレン基を挙げることができる。アリーレン−アルキレン基として、例えば、フェニレン−アルキレン基、ナフチレン−アルキレン基及びビフェニレン−アルキレン基を挙げることができる。ヒドロカルビレン基として、好ましくはアルキレン基であり、より好ましくは炭素原子数４以上７以下のアルキレン基である。
【００３５】
窒素原子及び／又は酸素原子を有するヒドロカルビレン基としては、例えば、−ＣＨ＝Ｎ−ＣＨ＝ＣＨ−で表される基、−ＣＨ＝Ｎ−ＣＨ２−ＣＨ２−で表される基、−ＣＨ２−ＣＨ２−Ｏ−ＣＨ２−ＣＨ２−で表される基等を挙げることができ、好ましくは、−ＣＨ＝Ｎ−ＣＨ２−ＣＨ２−、又は−ＣＨ２−ＣＨ２−Ｏ−ＣＨ２−ＣＨ２−で表される基である。
窒素原子及び／又は酸素原子を有していてもよいヒドロカルビレン基としては、炭素原子数３以上２０以下の窒素原子及び／又は酸素原子を有していてもよいヒドロカルビレン基が好ましく、炭素原子数３以上２０以下のヒドロカルビレン基が好ましく、炭素原子数４以上７以下のアルキレン基がより好ましく、テトラメチレン基、ペンタメチレン基又はヘキサメチレン基が更に好ましい。
【００３６】
Ｒ２１の一部とＲ２２の一部とが結合して成る−Ｓｉ（Ｒ３５）２−（ＣＨ２）ｘ−Ｓｉ（Ｒ３５）２−で表される炭素原子数５以上２０以下の基（Ｒ３５はヒドロカルビル基を表し、ｘは１以上１０以下の整数を表す。）としては、−Ｓｉ（ＣＨ３）２−ＣＨ２−ＣＨ２−Ｓｉ（ＣＨ３）２−で表される基等を挙げることができる。
Ｒ２１の一部とＲ２２の一部とが結合して成る−Ｓｉ（Ｒ３６）２−（ＣＨ２）ｙ−で表される炭素原子数４以上２０以下の基（Ｒ３６はヒドロカルビル基を表し、ｙは２以上１１以下の整数を表す。）としては、−Ｓｉ（ＣＨ３）２−ＣＨ２−ＣＨ２−ＣＨ２−で表される基等を挙げることができる。
【００３７】
Ｒ２１及びＲ２２は、それぞれ独立して、ヒドロカルビル基を表すか、あるいは、Ｒ２１の一部とＲ２２の一部とが結合して成るヒドロカルビレン基を表すことが好ましく、それぞれ独立して、炭素原子数１以上４以下のアルキル基を表すか、あるいは、Ｒ２１の一部とＲ２２の一部とが結合して成る炭素原子数４以上７以下のアルキレン基を表すことがより好ましく、それぞれ独立して、炭素原子数１以上４以下のアルキル基を表すことが更に好ましく、それぞれ独立して、メチル基又はエチル基を表すことが一層好ましい。
【００３８】
式（２）で表される基を有する有機アルカリ金属化合物として、具体的には、ジメチルアミノプロピルリチウム、ジエチルアミノプロピルリチウム、ｔｅｒｔ−ブチルジメチルシリロキシプロピルリチウム、Ｎ−モルホリノプロピルリチウム、リチウムヘキサメチレンイミド、リチウムピロリジド、リチウムピペリジド、リチウムヘプタメチレンイミド、リチウムドデカメチレンイミド等が挙げられる。
【００３９】
式（２）で表される基を有する有機アルカリ金属化合物の製造方法としては、式（３）で表される化合物を用いる方法、有機アルカリ金属化合物と式（２）で表される基を有する２級アミン化合物とを反応させる方法等を挙げることができる。
【化２】
2018025998.tif 000003
式（３）中、Ｒ２１及びＲ２２は、それぞれ、式（２）におけるＲ２１及びＲ２２と同義であり、Ｒ３１は炭素原子数６以上１００以下のヒドロカルビレン基を表し、Ｍはアルカリ金属原子を表す。
【００４０】
Ｒ３１の炭素原子数６以上１００以下のヒドロカルビレン基は、好ましくは炭素原子数７以上９０以下のヒドロカルビレン基であり、より好ましくは炭素原子数８以上８０以下のヒドロカルビレン基である。
【００４１】
Ｒ３１の炭素原子数８以上８０以下のヒドロカルビレン基は、好ましくは式（３−１）で表される基である。
【化３】
2018025998.tif 000004
式（３−１）中、Ｒ３４は共役ジエン化合物由来の構造単位及び／又は芳香族ビニル化合物由来の構造単位を表し、ｉ及びｆは１以上１０以下の整数である。なお、式（３−１）中の−（ＣＨ２）ｉが式（３）の窒素原子に結合し、Ｒ３４が式（３）のＭに結合する。
【００４２】
Ｒ３４における共役ジエン化合物由来の構造単位及び／又は芳香族ビニル化合物由来の構造単位として、好ましくはイソプレン由来の構造単位、スチレン由来の構造単位、又はブタジエン由来の構造単位である。
ｆとして、好ましくは１以上５以下の整数である。
ｉとして、好ましくは２以上４以下の整数であり、より好ましくは３である。
【００４３】
上記式（３−１）で表される基として、好ましくは、Ｒ３４がイソプレン由来の構造単位であり、ｉが１である基、Ｒ３４がイソプレン由来の構造単位を表し、ｉが２である基、又はＲ３４がイソプレン由来の構造単位を表し、ｉが３である基である。
Ｍのアルカリ金属原子としては、例えば、リチウム、ナトリウム、カリウム及びセシウムを挙げることができ、好ましくはリチウムである。
【００４４】
式（３）で表される化合物のうち、Ｒ３１が式（３−１）で表される基を表し、Ｒ２１及びＲ２２が、それぞれ独立して、ヒドロカルビル基を表し、Ｍがリチウムを表す化合物としては、（ジアルキルアミノ）アルキルリチウム化合物にイソプレンを反応させて得られる化合物を挙げることができる。このような化合物として、例えば、３−（ジメチルアミノ）プロピルリチウム、３−（ジエチルアミノ）プロピルリチウム、３−（ジブチルアミノ）プロピルリチウム、４−（ジメチルアミノ）ブチルリチウム、４−（ジエチルアミノ）ブチルリチウム、４−（ジプロピルアミノ）ブチルリチウム、３−（ジブチルアミノ）ブチルリチウム等を挙げることができる。
【００４５】
式（３）で表される化合物のうち、Ｒ３１が式（３−１）で表される基を表し、Ｒ２１及びＲ２２が、Ｒ２１の一部とＲ２２の一部とが結合して成るヒドロカルビレン基を表し、Ｍがリチウムを表す化合物としては、環状アミノ基を有するアルキルリチウム化合物にイソプレンを反応させて得られる化合物を挙げることができる。環状アミノ基を有するアルキルリチウム化合物としては、３−（１−ピロリジニル）プロピルリチウム、３−（１−ピペリジニル）プロピルリチウム、３−（１−ヘキサメチレンイミノ）プロピルリチウム、３−［１−（１，２，３，６−テトラヒドロピリジニル）］プロピルリチウム等を挙げることができる。
【００４６】
式（３）で表される化合物のうち、Ｒ３１が式（３−１）で表される基を表し、Ｒ２１及びＲ２２が、Ｒ２１の一部とＲ２２の一部とが結合して成る窒素原子及び／又は酸素原子を有するヒドロカルビレン基を表し、Ｍがリチウムを表す化合物としては、環状アミノ基を有するアルキルリチウム化合物にイソプレンを反応させて得られる化合物等を挙げることができる。環状アミノ基を有するアルキルリチウム化合物としては、３−（１−モルホリノ）プロピルリチウム、３−（１−イミダゾリル）プロピルリチウム、３−（４，５−ジヒドロ−１−イミダゾリル）プロピルリチウム等を挙げることができる。
【００４７】
式（３）で表される化合物のうち、Ｒ３１が式（３−１）で表される基を表し、Ｒ２１及びＲ２２が、Ｒ２１の一部とＲ２２の一部とが結合して成る−Ｓｉ（Ｒ３５）２−（ＣＨ２）ｘ−Ｓｉ（Ｒ３５）２−で表される炭素原子数５以上２０以下の基（Ｒ３５はヒドロカルビル基を表し、ｘは１以上１０以下の整数である。）を表し、Ｍがリチウムを表す化合物としては、３−（２，２，５，５−テトラメチル−１−アザ−２，５−ジシラ−１−シクロペンチル）プロピルリチウムと、イソプレン、ブタジエン又はスチレンとを反応させて得られる化合物等を挙げることができる。
【００４８】
式（３）で表される化合物のうち、Ｒ３１が式（３−１）で表される基を表し、Ｒ２１及びＲ２２が、Ｒ２１の一部とＲ２２の一部とが結合して成る−Ｓｉ（Ｒ３６）２−（ＣＨ２）ｙ−で表される炭素原子数４以上２０以下の基（Ｒ３６はヒドロカルビル基を表し、ｙは２以上１１以下の整数である。）を表し、Ｍがリチウムを表す化合物としては、３−（２，２，−ジメチル−１−アザ−２−シラ−１−シクロペンチル）プロピルリチウムと、イソプレン、ブタジエン又はスチレンとを反応させて得られる化合物等を挙げることができる。
【００４９】
式（３）で表される化合物としては、好ましくは、Ｒ３１が式（３−１）で表される基を表し、Ｒ２１及びＲ２２が、それぞれ独立してヒドロカルビル基を表し、Ｍがリチウムを表す化合物であり、より好ましくは、Ｒ２１及びＲ２２が、それぞれ独立して炭素原子数１以上４以下のアルキル基を表し、Ｍがリチウムを表し、Ｒ３１が式（３−１）で表される基であり、式（３−１）中のＲ３４がイソプレン由来の構造単位を表し、ｆが１以上５以下であり、ｉが２以上４以下である化合物であり、更に好ましくは、３−（ジメチルアミノ）プロピルリチウム又は３−（ジエチルアミノ）プロピルリチウムに、イソプレンを反応させて得られる化合物である。
【００５０】
式（３）で表される化合物は、２種類以上を併用してもよい。
【００５１】
重合開始剤として活性末端を有する共役ジエン系重合体を用いてもよい。活性末端を有する共役ジエン系重合体は、重合開始剤と共役ジエン化合物を含む単量体とを反応させて得ることができる。重合開始剤としては上述した化合物と同様のものを用いることができる。活性末端を有する共役ジエン系重合体に用いる単量体は特に制限されないが、当該単量体として、例えば、上述した共役ジエン化合物、芳香族ビニル化合物、及び共役ジエン化合物と共重合可能な化合物を用いることができる。活性末端を有する共役ジエン系重合体は単量体単位としてイソプレンのみ、又はイソプレンと芳香族ビニル化合物とを含んでいることが好ましい。
【００５２】
単量体の重合に使用する重合開始剤の使用量は、単量体の総量１００ｇあたり、好ましくは０．０１ｍｍｏｌ〜１５ｍｍｏｌである。
【００５３】
（溶媒）
上記工程１、１’及び１”の重合は、溶媒中で行われることが好ましい。溶媒としては、上記工程１、１’又は１”の重合に支障のないものを用いればよく、炭化水素溶媒が好ましい。
【００５４】
炭化水素溶媒としては、脂肪族炭化水素、芳香族炭化水素、脂環族炭化水素等を用いることができる。脂肪族炭化水素としては、例えば、プロパン、ｎ−ブタン、ｉｓｏ−ブタン、ｎ−ペンタン、ｉｓｏ−ペンタン、ｎ−ヘキサン、プロペン、１−ブテン、ｉｓｏ−ブテン、トランス−２−ブテン、シス−２−ブテン、１−ペンテン、２−ペンテン、１−ヘキセン及び２−ヘキセンが挙げられる。また、芳香族炭化水素としては、例えば、ベンゼン、トルエン、キシレン及びエチルベンゼンが挙げられる。脂環族炭化水素としては、例えば、シクロペンタン及びシクロヘキサンが挙げられる。炭化水素溶媒は、１種単独で用いても、２種類以上を併用してもよい。炭化水素溶媒として、工業用ヘキサンのような脂肪族炭化水素及び脂環族炭化水素の混合物を用いてもよい。
【００５５】
（重合）
溶媒中で単量体の重合を行う場合、溶媒中の単量体の濃度は、通常、１〜５０質量％であり、好ましくは５〜３０質量％である。
【００５６】
重合温度は、通常２５〜１００℃であり、好ましくは３５〜９０℃であり、より好ましくは５０〜８０℃である。重合時間は、通常１０分〜５時間である。
【００５７】
（変性剤）
本実施形態に係る変性剤としては、ケイ素原子、スズ原子、ゲルマニウム原子又はリン原子を有する化合物を用いることができる。変性剤は、共役ジエン系重合体の活性末端と反応し得る官能基及び／又は共役ジエン化合物と共重合可能な官能基を有する化合物を含むことが好ましい。これらの変性剤は２種類以上を併用してもよい。
【００５８】
変性剤は、式（５）で表される構造を有する化合物を含むことができる。
【化４】
2018025998.tif 000005
【００５９】
式（５）中、Ｒ１はアルキル基、アルケニル基、シクロアルケニル基又はアリール基を表し、Ｍ１はケイ素原子、スズ原子、ゲルマニウム原子又はリン原子を表し、Ｌ１はハロゲン原子又はヒドロカルビルオキシ基を表し、Ｒ１及びＬ１が複数ある場合はそれぞれ同一でも異なっていてもよく、Ｍ１がケイ素原子、スズ原子又はゲルマニウム原子であるとき、ｎは０を表し、ｍ及びｌはそれぞれ独立にｍ＋ｌ＝４を満たす０〜４の整数を表し、Ｍ１がリン原子であるとき、ｎは０又は１を表し、ｍ及びｌはそれぞれ独立にｍ＋ｌ＝３を満たす０〜３の整数を表す。
【００６０】
Ｒ１における、アルキル基としては、炭素原子数１〜１２のアルキル基が好ましく、例えば、メチル基、エチル基、ｎ−プロピル基、イソプロピル基、ｎ−ブチル基、ｓｅｃ−ブチル基、ｔｅｒｔ−ブチル基、ｎ−ペンチル基、ｎ−ヘキシル基、ｎ−オクチル基、ｎ−ドデシル基、シクロペンチル基及びシクロヘキシル基が挙げられる。アルケニル基としては、炭素原子数２〜１２のアルケニル基が好ましく、例えば、ビニル基、アリル基、１−プロペニル基及びイソプロペニル基が挙げられる。アリール基としては、炭素原子数６〜１２のアリール基が好ましく、例えば、フェニル基、メチルフェニル基、エチルフェニル基、ベンジル基、トリル基及びキシリル基が挙げられる。
【００６１】
Ｌ１における、ハロゲン原子としては、例えば、塩素原子、臭素原子及びヨウ素原子が挙げられる。ヒドロカルビルオキシ基としては、例えば、アルコキシ基及びアリールオキシ基を挙げられる。アルコキシ基としては、炭素原子数１〜１２のアルコキシ基が好ましく、例えば、メトキシ基、エトキシ基、ｎ−プロポキシ基、イソプロポキシ基、ｎ−ブトキシ基、ｓｅｃ−ブトキシ基、ｔｅｒｔ−ブトキシ基、ペンチルオキシ基、ヘキシルオキシ基、ヘプチルオキシ基及びオクチルオキシ基が挙げられる。アリールオキシ基としては、炭素原子数６〜１２のアリールオキシ基が好ましく、例えば、フェノキシ基及びベンジルオキシ基が挙げられる。
【００６２】
式（５）で表される構造を有する化合物としては、例えば、Ｍ１がケイ素原子であるシラン化合物、Ｍ１がスズ原子であるスズ化合物、Ｍ１がゲルマニウム原子であるゲルマニウム化合物及びＭ１がリン原子であるリン化合物が挙げられる。
【００６３】
シラン化合物としては、例えば、四塩化ケイ素、四臭化ケイ素、四ヨウ化ケイ素、メチルトリクロロシラン、ジメチルジクロロシラン、エチルトリクロロシラン、ブチルトリクロロシラン、ヘキシルトリクロロシラン、テトラメトキシシラン、メチルトリメトキシシラン、ジメトキシジメチルシラン、クロロトリメトキシシラン、メチルトリエトキシシラン、エチルトリメトキシシラン、ジメトキシジエチルシラン、ジエトキシジメチルシラン、テトラエトキシシラン、エチルトリエトキシシラン、ジエトキシジエチルシラン、ジクロロジメトキシシラン及びトリクロロメトキシシランが挙げられる。
スズ化合物としては、例えば、四塩化スズ、モノメチルトリクロロスズ、モノエチルトリクロロスズ、モノブチルトリクロロスズ、モノフェニルトリクロロスズ、テトラメトキシスズ及びテトラエトキシスズが挙げられる。
ゲルマニウム化合物としては、例えば、四塩化ゲルマニウム、四臭化ゲルマニウム、四ヨウ化ゲルマニウム、メチルトリクロロゲルマニウム、エチルトリクロロゲルマニウム、フェニルトリクロロゲルマニウム、ジメチルジクロロゲルマニウム、ジエチルジクロロゲルマニウム、ジブチルジクロロゲルマニウム、ジフェニルジクロロゲルマニウム、テトラメトキシゲルマニウム、テトラエトキシゲルマニウム、テトライソプロポキシゲルマニウム及びテトラブトキシゲルマニウムが挙げられる。
リン化合物としては、例えば、トリクロルホスフィン、トリブロモホスフィン等のハロゲン化リン化合物、トリスノニルフェニルホスファイト、トリメチルホスファイト、トリエチルホスファイト等の亜リン酸エステル化合物、トリメチルホスフェイト、トリエチルホスフェイト等のリン酸エステル化合物が挙げられる。
【００６４】
変性剤は、式（６）で表される構造を有する化合物を含むことができる。
【化５】
2018025998.tif 000006
【００６５】
式（６）中、Ｘ１、Ｘ２及びＸ３はそれぞれ独立に、ヒドロカルビル基、ヒドロカルビルオキシ基、ハロゲン原子、又は、共役ジエン系重合体の活性末端と反応しうる官能基を表し、Ｒ６１及びＲ６２はそれぞれ独立に、水素原子又はヒドロカルビル基を表し、Ｒ６１及びＲ６２が複数ある場合はそれぞれ同一でも異なっていてもよい。Ａ１は、酸素原子、窒素原子、リン原子、硫黄原子及びケイ素原子からなる群より選択される少なくとも一種の原子を有する有機基（酸素原子、窒素原子、リン原子、硫黄原子又はケイ素原子のいずれか、あるいは複数を含む有機基）を表し、Ａ１は環構造を有していてもよく、Ｘ１、Ｘ２又はＸ３の構造の一部がＡ１の一部と結合していてもよい。すなわち、Ａ１は、Ｘ１、Ｘ２又はＸ３を介して式（６）中のケイ素原子と結合していてもよい。ａは０〜１０の整数を表す。
【００６６】
Ｘ１、Ｘ２及びＸ３における、ヒドロカルビル基としては、例えば、アルキル基、アリール基、アルケニル基及びアラルキル基が挙げられる。アルキル基としては、好ましくは炭素原子数１〜１２のアルキル基であり、例えば、メチル基、エチル基、ｎ−プロピル基、イソプロピル基、ｎ−ブチル基、ｓｅｃ−ブチル基、ｔｅｒｔ−ブチル基、ｎ−ペンチル基、ｎ−ヘキシル基、ｎ−オクチル基、ｎ−ドデシル基、シクロペンチル基及びシクロヘキシル基が挙げられる。アリール基としては、好ましくは炭素原子数６〜１２のアリール基であり、例えば、フェニル基、メチルフェニル基、エチルフェニル基、ベンジル基、トリル基及びキシリル基が挙げられる。アルケニル基としては、好ましくは炭素原子数２〜１２のアルケニル基であり、例えば、ビニル基、アリル基、１−プロペニル基及びイソプロペニル基が挙げられる。アラルキル基としては、例えば、ベンジル基が挙げられる。
ヒドロカルビルオキシ基としては、例えば、アルコキシ基、アリールオキシ基等が挙げられる。アルコキシ基としては、好ましくは炭素原子数１〜１２のアルコキシ基であり、例えば、メトキシ基、エトキシ基、ｎ−プロポキシ基、イソプロポキシ基、ｎ−ブトキシ基、ｓｅｃ−ブトキシ基及びｔｅｒｔ−ブトキシ基が挙げられる。アリールオキシ基としては、好ましくは炭素原子数６〜１２のアリールオキシ基であり、例えば、フェノキシ基及びベンジルオキシ基が挙げられる。ヒドロカルビルオキシ基として、好ましくはアルコキシ基であり、より好ましくはメトキシ基又はエトキシ基である。
ハロゲン原子としては、例えば、塩素原子、臭素原子及びヨウ素原子が挙げられる。
共役ジエン系重合体の活性末端と反応しうる官能基としては、例えば、エポキシ基を有する炭化水素基及びカルボニル基を有する炭化水素基が挙げられる。
【００６７】
Ｒ６１及びＲ６２における、ヒドロカルビル基としては、好ましくは炭素原子数１〜４のヒドロカルビル基であり、より好ましくは炭素原子数１〜４のアルキル基であり、更に好ましくはメチル基又はエチル基である。Ｒ６１が複数ある場合、複数のＲ６１は互いに同じであっても異なっていてもよく、Ｒ６２が複数ある場合、複数のＲ６２は互いに同じであっても異なっていてもよい。
ａは、省燃費性を高める観点から、好ましくは３以上であり、製造時の経済性を高める観点から、好ましくは４以下である。
【００６８】
少なくとも窒素原子を有する有機基であるＡ１としては、例えば、式（６−１）で表される基を挙げることができる。
【化６】
2018025998.tif 000007
【００６９】
式（６−１）中、Ｒ６３及びＲ６４はそれぞれ独立に、置換基を有していてもよいヒドロカルビル基又はトリヒドロカルビルシリル基を表すか、あるいは、Ｒ６３の一部とＲ６４の一部とが結合して成る、ケイ素原子、窒素原子及び酸素原子からなる群より選択される少なくとも一種の原子を有していてもよいヒドロカルビレン基を表す。
【００７０】
ここで、式（６−１）で表される基は、Ｒ６３の一部とＲ６４の一部とが結合していない場合、非環状アミノ基であり、Ｒ６３とＲ６４とが結合している場合、環状アミノ基である。
【００７１】
Ｒ６３及びＲ６４における、置換基を有していてもよいヒドロカルビル基は、ヒドロカルビル基又は置換ヒドロカルビル基である。
ヒドロカルビル基としては、例えば、メチル基、エチル基、ｎ−プロピル基、イソプロピル基、ｎ−ブチル基等の炭素原子数１〜１２のアルキル基；ビニル基、アリル基、イソプロペニル基等の炭素原子数２〜１２のアルケニル基；フェニル基、ベンジル基等の炭素原子数６〜１２のアリール基を挙げることができ、好ましくはアルキル基又はアリール基であり、より好ましくはメチル基、エチル基又はベンジル基である。
置換ヒドロカルビル基としては、例えば、オキシラニル基、テトラヒドロフラニル基等のオキサシクロアルキル基を挙げることができ、好ましくはテトラヒドロフラニル基である。
【００７２】
本明細書において、オキサシクロアルキル基は、シクロアルキル基の脂環上のＣＨ２が酸素原子に置き換わった基を表す。
【００７３】
Ｒ６３及びＲ６４における、トリヒドロカルビルシリル基としては、例えば、トリメチルシリル基、ｔｅｒｔ−ブチル−ジメチルシリル基を挙げることができ、好ましくはトリメチルシリル基である。
【００７４】
Ｒ６３の一部及びＲ６４の一部が結合して成る、ケイ素原子、窒素原子及び酸素原子からなる群より選択される少なくとも一種の原子を有していてもよいヒドロカルビレン基は、ヒドロカルビレン基、又は、ケイ素原子、窒素原子及び酸素原子からなる群より選択される少なくとも一種の原子を有するヒドロカルビレン基（ヘテロ原子含有ヒドロカルビレン基）である。
ヒドロカルビレン基としては、例えば、テトラメチレン基、ペンタメチレン基、ヘキサメチレン基、２，２，４−トリメチルへキサン−１，６−ジイル基等の炭素原子数２〜１２のアルキレン基を挙げることができ、中でも炭素原子数４〜７のアルキレン基が好ましく、ペンタメチレン基又はヘキサメチレン基が特に好ましい。
ヘテロ原子含有ヒドロカルビレン基としては、例えば、ケイ素原子含有ヒドロカルビレン基、窒素原子含有ヒドロカルビレン基及び酸素原子含有ヒドロカルビレン基を挙げることができる。
ケイ素原子含有ヒドロカルビレン基としては、例えば、−Ｓｉ（ＣＨ３）２−ＣＨ２−ＣＨ２−Ｓｉ（ＣＨ３）２−で表される基を挙げることができる。窒素原子含有ヒドロカルビレン基としては、例えば、−ＣＨ＝Ｎ−ＣＨ＝ＣＨ−で表される基及び−ＣＨ＝Ｎ−ＣＨ２−ＣＨ２−で表される基を挙げることができる。酸素原子含有ヒドロカルビレン基としては、例えば、−ＣＨ２−ＣＨ２−Ｏ−ＣＨ２−ＣＨ２−で表される基を挙げることができる。
【００７５】
少なくとも酸素原子を有する有機基であるＡ１としては、例えば、式（６−２）で表される基を挙げることができる。
【化７】
2018025998.tif 000008
【００７６】
式（６−２）中、Ｘ４は酸素原子を有していてもよい炭素原子数が１〜６のヒドロカルビレン基を表し、Ｒ６５は水素原子又は炭素原子数が１〜６のヒドロカルビル基を表す。
【００７７】
Ｘ４における、酸素原子を有していてもよい炭素原子数が１〜６のヒドロカルビレン基としては、例えば、無置換のヒドロカルビレン基、及び、酸素原子を有する基を置換基として有するヒドロカルビレン基を挙げることができる。
Ｘ４として、具体的には、ヒドロカルビレン基及びヒドロカルビレンオキシ基を挙げることができ、より具体的には、エチレン基、プロピレン基、ブチレン基、１−オキシエチレン基、１−オキシトリメチレン基及び１−オキシテトラメチレン基を挙げることができる。Ｘ４として好ましくは、１−オキシトリメチレン基である。
【００７８】
Ｒ６５における、炭素原子数が１〜６のヒドロカルビル基としては、例えば、アルキル基及びアリール基を挙げることができ、具体的には、メチル基、エチル基、ｎ−プロピル基、イソプロピル基、ｎ−ブチル基、ｓｅｃ−ブチル基、ｔ−ブチル基、ｎ−ペンチル基、ネオペンチル基、イソペンチル基、ｎ−ヘキシル基、シクロヘキシル基及びフェニル基を挙げることができる。Ｒ６５として好ましくは、水素原子又はメチル基である。
【００７９】
少なくとも硫黄原子を有する有機基であるＡ１としては、例えば、式（６−３）で表される基を挙げることができる。
【化８】
2018025998.tif 000009
【００８０】
式（６−３）中、Ｒ６６はトリヒドロカルビルシリル基を表す。トリヒドロカルビルシリル基としては、トリメチルシリル基、トリエチルシリル基、ｔｅｒｔ−ブチル−ジメチルシリル基を挙げることができ、好ましくはトリメチルシリル基又はトリエチルシリル基である。
【００８１】
少なくともケイ素原子を有する有機基であるＡ１としては、例えば、式（６−４）で表される基を挙げることができる。すなわち、式（６）で表される化合物としては、例えば、Ａ１として式（６−４）で表される基を有するポリオルガノシロキサン化合物を挙げることができる。
【化９】
2018025998.tif 000010
【００８２】
式（６−４）中、Ｒ６６、Ｒ６７及びＲ６８はそれぞれ独立に、ヒドロカルビル基、又は、ヒドロカルビレンオキシ基の繰り返し単位を有する基を表し、Ｘ５及びＸ６はそれぞれ独立に、ヒドロカルビル基、ヒドロカルビルオキシ基、ヒドロカルビレンオキシ基の繰り返し単位を有する基、ハロゲン原子、又は、共役ジエン系重合体の活性末端と反応しうる官能基を表し、ｇは０〜６００の整数を表し、複数存在するＲ６６及びＸ５が複数ある場合はそれぞれ同一でも異なっていてもよい。
【００８３】
Ｒ６６、Ｒ６７、Ｒ６８、Ｘ５及びＸ６における、ヒドロカルビル基としては、例えば、アルキル基、アリール基及びアラルキル基が挙げられる。アルキル基としては、炭素原子数１〜１２のアルキル基が好ましく、例えば、メチル基、エチル基、ｎ−プロピル基、イソプロピル基、ｎ−ブチル基、ｓｅｃ−ブチル基、ｔｅｒｔ−ブチル基、ｎ−ペンチル基、ｎ−ヘキシル基、ｎ−オクチル基、ｎ−ドデシル基、シクロペンチル基及びシクロヘキシル基が挙げられる。アリール基としては、炭素原子数６〜１２のアリール基が好ましく、例えば、フェニル基、メチルフェニル基、エチルフェニル基、トリル基及びキシリル基が挙げられる。アラルキル基としては、炭素原子数７〜１３のアラルキル基が好ましく、例えば、ベンジル基が挙げられる。
Ｒ６６、Ｒ６７、Ｒ６８、Ｘ５及びＸ６における、ヒドロカルビレンオキシ基の繰り返し単位を有する基としては、例えば、アルキレングリコールに基づく繰り返し単位を有する基が挙げられる。ヒドロカルビレンオキシ基としては、例えば、１−オキシエチレン基、１−オキシトリメチレン基及び１−オキシテトラメチレン基が挙げられ、好ましくは１−オキシエチレン基である。
【００８４】
Ｘ５及びＸ６における、ヒドロカルビルオキシ基としては、例えば、アルコキシ基及びアリールオキシ基が挙げられる。アルコキシ基としては、炭素原子数１〜１２のアルコキシ基が好ましく、例えば、メトキシ基、エトキシ基、ｎ−プロポキシ基、イソプロポキシ基、ｎ−ブトキシ基、ｓｅｃ−ブトキシ基、ｔｅｒｔ−ブトキシ基、ペンチルオキシ基、ヘキシルオキシ基、ヘプチルオキシ基及びオクチルオキシ基が挙げられる。アリールオキシ基としては、炭素原子数６〜１２のアリールオキシ基が好ましく、例えば、フェノキシ基及びベンジルオキシ基が挙げられる。
ハロゲン原子としては、例えば、塩素原子、臭素原子及びヨウ素原子が挙げられる。
共役ジエン系重合体の活性末端と反応しうる官能基としては、例えば、エポキシ基を有する炭化水素基、及び、カルボニル基を有する炭化水素基が挙げられる。
【００８５】
ｇは、取扱いの観点から、好ましくは３〜３６０であり、省燃費性能の観点から好ましくは４〜２０である。
【００８６】
式（６）で表される構造を有する化合物のうち、Ａ１が式（６−１）で表される非環状アミノ基である化合物として、例えば、［３−（ジメチルアミノ）プロピル］トリメトキシシラン、［３−（ジエチルアミノ）プロピル］トリメトキシシラン、［３−（ジメチルアミノ）プロピル］トリエトキシシラン、［３−（ジエチルアミノ）プロピル］トリエトキシシラン、［３−（エチルメチルアミノ）プロピル］トリメトキシシラン、［３−（エチルメチルアミノ）プロピル］トリエトキシシラン、［３−（ジメチルアミノ）プロピル］メチルジメトキシシラン、［３−（ジエチルアミノ）プロピル］メチルジメトキシシラン、［３−（ジメチルアミノ）プロピル］エチルジメトキシシラン、［３−（ジエチルアミノ）プロピル］エチルジメトキシシラン、［３−（ジメチルアミノ）プロピル］ジメチルメトキシシラン、［３−（ジメチルアミノ）プロピル］メチルジエトキシシラン、［３−（ジエチルアミノ）プロピル］メチルジエトキシシラン、［３−（ジメチルアミノ）プロピル］エチルジエトキシシラン、［３−（ジエチルアミノ）プロピル］エチルジエトキシシラン、［３−（エチルメチルアミノ）プロピル］メチルジエトキシシラン、［３−（エチルメチルアミノ）プロピル］エチルジエトキシシラン、［３−（Ｎ−アリルＮ−メチルアミノ）ペンチル］トリメトキシシラン、［３−（Ｎ−ベンジルＮ−メチルアミノ）プロピル］トリメトキシシラン、［３−（Ｎ−ベンジルＮ−メチルアミノ）プロピル］トリエトキシシラン、［３−（Ｎ−フェニルＮ−プロピルアミノ）ペンチル］トリメトキシシラン、｛３−［ジ（メトキシメチル）アミノ］プロピル｝トリメトキシシラン、｛３−［ジ（メトキシエチル）アミノ］プロピル｝トリメトキシシラン、｛３−［ジ（メトキシメチル）アミノ］プロピル｝トリエトキシシラン、｛３−［ジ（メトキシエチル）アミノ］プロピル｝トリエトキシシラン、｛３−［ジ（エトキシエチル）アミノ］プロピル｝トリメトキシシラン、｛３−［ジ（エトキシメチル）アミノ］プロピル｝トリメトキシシラン、｛３−［ジ（エトキシエチル）アミノ］プロピル］トリエトキシシラン、｛３−［ジ（エトキシメチル）アミノ］プロピル｝トリエトキシシラン、｛３−［Ｎ，Ｎ−ビス（トリメチルシリル）アミノ］プロピル｝トリメトキシシラン、｛３−［Ｎ，Ｎ−ビス（トリメチルシリル）アミノ］プロピル｝トリエトキシシラン、｛３−［Ｎ，Ｎ−ビス（ｔ−ブチルジメチルシリル）アミノ］プロピル｝トリメトキシシラン、｛３−［Ｎ，Ｎ−ビス（ｔ−ブチルジメチルシリル）アミノ］プロピル｝トリエトキシシラン、｛３−［Ｎ，Ｎ−ビス（トリメチルシリル）アミノ］プロピル｝メチルジメトキシシラン、｛３−［Ｎ，Ｎ−ビス（トリメチルシリル）アミノ］プロピル｝メチルジエトキシシラン、｛３−［Ｎ，Ｎ−ビス（ｔ−ブチルジメチルシリル）アミノ］プロピル｝メチルジメトキシシラン、｛３−［Ｎ，Ｎ−ビス（ｔ−ブチルジメチルシリル）アミノ］プロピル｝メチルジエトキシシラン、｛３−［Ｎ，Ｎ−ビス（トリメチルシリル）アミノ］プロピル｝ジメチルメトキシシラン、［３−（エチルメチルアミノ）プロピル］トリメトキシシラン、［３−（エチルメチルアミノ）プロピル］トリエトキシシラン、［３−（エチルメチルアミノ）プロピル］メチルジメトキシシラン、［３−（エチルメチルアミノ）プロピル］エチルジメトキシシラン、［３−（エチルメチルアミノ）プロピル］メチルジエトキシシラン及び［３−（エチルメチルアミノ）プロピル］エチルジエトキシシランを挙げることができる。
【００８７】
式（６）で表される構造を有する化合物のうち、Ａ１が式（６−１）で表される非環状アミノ基である化合物としては、省燃費性を高める観点から、［３−（ジメチルアミノ）プロピル］トリメトキシシラン、［３−（ジエチルアミノ）プロピル］トリメトキシシラン、［３−（ジメチルアミノ）プロピル］トリエトキシシラン又は［３−（ジエチルアミノ）プロピル］トリエトキシシランが好ましい。
【００８８】
式（６）で表される構造を有する化合物のうち、Ａ１が式（６−１）で表される環状アミノ基である化合物として、例えば、３−モルホリノプロピルトリメトキシシラン、３−モルホリノプロピルトリエトキシシラン、３−モルホリノプロピルメチルジメトキシシラン、３−モルホリノプロピルエチルジメトキシシラン、３−モルホリノプロピルメチルジエトキシシラン、３−モルホリノプロピルエチルジエトキシシラン、３−ピペリジノプロピルトリメトキシシラン、３−ピペリジノプロピルトリエトキシシラン、３−ピペリジノプロピルメチルジメトキシシラン、３−ピペリジノプロピルエチルジメトキシシラン、３−ピペリジノプロピルメチルジエトキシシラン、３−ピペリジノプロピルエチルジエトキシシラン、Ｎ−（３−トリメトキシシリルプロピル）−４，５−ジヒドロイミダゾール、Ｎ−（３−トリエトキシシリルプロピル）−４，５−ジヒドロイミダゾール、Ｎ−（３−トリメトキシシリルプロピル）−４，５−イミダゾール、Ｎ−（３−トリエトキシシリルプロピル）−４，５−イミダゾール、３−ヘキサメチレンイミノプロピルトリメトキシシラン、３−ヘキサメチレンイミノプロピルトリエトキシシラン、３−ヘキサメチレンイミノプロピルメチルジメトキシシラン、３−ヘキサメチレンイミノプロピルエチルジメトキシシラン、３−ヘキサメチレンイミノプロピルメチルジエトキシシラン及び３−ヘキサメチレンイミノプロピルエチルジエトキシシランを挙げることができる。
【００８９】
式（６）で表される構造を有する化合物のうち、Ａ１が式（６−１）で表される環状アミノ基である化合物としては、省燃費性を高める観点から、Ｎ−（３−トリメトキシシリルプロピル）−４，５−ジヒドロイミダゾール、Ｎ−（３−トリエトキシシリルプロピル）−４，５−ジヒドロイミダゾール、Ｎ−（３−トリメトキシシリルプロピル）−４，５−イミダゾール又はＮ−（３−トリエトキシシリルプロピル）−４，５−イミダゾールが好ましい。
【００９０】
式（６）で表される構造を有する化合物のうち、Ａ１が式（６−２）で表される基である化合物としては、例えば、３−グリシドキシプロピルトリメトキシシラン、３−グリシドキシプロピルトリエトキシシラン、３−グリシドキシプロピルメチルジメトキシシラン、３−グリシドキシプロピルエチルジメトキシシラン、３−グリシドキシプロピルメチルジエトキシシラン、３−グリシドキシプロピルエチルジエトキシシラン、ビス（３−グリシドキシプロピル）ジメトキシシラン及びビス（３−グリシドキシプロピル）ジエトキシシランを挙げることができる。
【００９１】
式（６）で表される構造を有する化合物のうち、Ａ１が式（６−２）で表される基である化合物としては、省燃費性を高める観点、化合物の入手容易性、長期保存安定性を高める観点から、３−グリシドキシプロピルトリメトキシシランが好ましい。
【００９２】
式（６）で表される構造を有する化合物のうち、Ａ１が式（６−３）で表される基である化合物としては、例えば、Ｓ−トリメチルシリルメルカプトプロピルトリメトキシシラン、Ｓ−トリメチルシリルメルカプトプロピルトリエトキシシラン、Ｓ−トリメチルシリルメルカプトプロピルメチルジメトキシシラン、Ｓ−トリメチルシリルメルカプトプロピルメチルジエトキシシラン、Ｓ−トリエチルシリルメルカプトプロピルトリメトキシシラン、Ｓ−トリエチルシリルメルカプトプロピルトリエトキシシラン、Ｓ−トリエチルシリルメルカプトプロピルメチルジメトキシシラン及びＳ−トリエチルシリルメルカプトプロピルメチルジエトキシシランが挙げられる。
【００９３】
式（６）で表される構造を有する化合物のうち、Ａ１が式（６−４）で表される基である化合物としては、例えば、ジグリシドキシポリジメチルシロキサン、ジメチル（メトキシ−メチルシロキサン）ポリジメチルシロキサン、ジメチル（アセトキシ−メチルシロキサン）ポリジメチルシロキサン、ジグリシジルポリシロキサン及びジクロロポリジメチルシロキサンが挙げられる。
【００９４】
上記化合物以外の式（６）で表される構造を有する化合物としては、例えば、トリス［３−（トリメトキシシリル）プロピル］イソシアヌレート、トリス［３−（トリエトキシシリル）プロピル］イソシアヌレート、トリス［３−（トリプロポキシシリル）プロピル］イソシアヌレート、トリス［３−（トリブトキシシリル）プロピル］イソシアヌレート等のトリス［（アルコキシシリル）アルキル］イソシアヌレート化合物を挙げることができる。中でも、式（６）で表される化合物として、トリス［３−（トリアルコキシシリル）プロピル］イソシアヌレートが好ましく、アルコキシ基が炭素原子数１〜４のアルコキシ基であるトリス［３−（トリアルコキシシリル）プロピル］イソシアヌレートがより好ましく、トリス［３−（トリメトキシシリル）プロピル］イソシアヌレートが更に好ましい。
【００９５】
上記化合物以外の式（６）で表される構造を有する化合物としては、例えば、ビス（トリクロロシリル）メタン、１，２−ビス（トリクロロシリル）エタン、１，３−ビス（トリクロロシリル）プロパン、１，４−ビス（トリクロロシリル）ブタン、１，５−ビス（トリクロロシリル）ペンタン、１，６−ビス（トリクロロシリル）ヘキサン、ビス（トリメトキシシリル）メタン、ビス（トリエトキシシリル）メタン、ビス（トリメトキシシリル）エタン、ビス（トリエトキシシリル）エタン、ビス（トリメトキシシリル）プロパン、ビス（トリエトキシシリル）プロパン、ビス（トリメトキシシリル）ブタン、ビス（トリエトキシシリル）ブタン、ビス（トリメトキシシリル）ヘプタン、ビス（トリエトキシシリル）ヘプタン、ビス（トリメトキシシリル）ヘキサン、ビス（トリエトキシシリル）ヘキサン、ビス（トリメトキシシリル）ベンゼン、ビス（トリエトキシシリル）ベンゼン、ビス（トリメトキシシリル）シクロヘキサン、ビス（トリエトキシシリル）シクロヘキサン、ビス（トリエトキシシリル）ベンゼン、ビス（トリメトキシシリル）オクタン、ビス（トリエトキシシリル）オクタン、ビス（トリメトキシシリル）ノナン、ビス（トリエトキシシリル）ノナン、ビス（トリメトキシシリル）エチレン、ビス（トリエトキシシリル）エチレン、ビス（トリメトキシシリルエチル）ベンゼン、ビス（トリエトキシシリルエチル）ベンゼン、ビス（３−トリメトキシシリルプロピル）エタン、ビス（３−トリエトキシシリルプロピル）エタン、３−アミノプロピルトリメトキシシラン、３−アミノプロピルトリエトキシシラン、３−メルカプトメチルトリメトキシシラン、３−メルカプトメチルトリエトキシシラン、３−メルカプトプロピルトリメトキシシラン、３−メルカプトプロピルトリエトキシシラン、アミノフェニルトリメトキシシラン、アミノフェニルトリエトキシシラン、３−（Ｎ−メチルアミノ）プロピルトリメトキシシラン、３−（Ｎ−メチルアミノ）プロピルトリエトキシシラン、Ｎ−（２−アミノエチル）−３−アミノプロピルトリメトキシシラン、２−（６−アミノヘキシル）アミノプロピルトリメトキシシラン、３−［Ｎ−２−｛Ｎ’，Ｎ’−ビス（トリメチルシリル）アミノ｝エチル−Ｎ−トリメチルシリルアミノ］プロピルトリエトキシシラン、３−［Ｎ−２−｛Ｎ’，Ｎ’−ビス（トリエチルシリル）アミノ｝エチル−Ｎ−トリエチルシリルアミノ］プロピルトリエトキシシラン、３−［Ｎ−２−｛Ｎ’，Ｎ’−ビス（トリエチルシリル）アミノ｝エチル−Ｎ−トリエチルシリルアミノ］プロピルトリクロロシラン、Ｎ−（３−トリメトキシシリルプロピル）−４−メチルペンタン−２−イミン、Ｎ−（３−トリエトキシシリルプロピル）−４−メチルペンタン−２−イミン、Ｎ−（３−トリエトキシシリルプロピル）プロパン−２−イミン、Ｎ−（３−トリエトキシシリルプロピル）ペンタン−３−イミン、Ｎ−（３−トリクロロシリルプロピル）−４−メチルペンタン−２−イミン、１，４−ビス［３−（トリメトキシシリル）プロピル］ピペラジン、１，４−ビス［３−（トリエトキシシリル）プロピル］ピペラジン、ビス［３−（トリメトキシシリル）プロピル］−Ｎ−トリメチルシリルアミン、ビス［３−（トリエトキシシリル）プロピル］−Ｎ−トリメチルシリルアミン、ビス［３−（トリメトキシシリル）プロピル］メチルアミン、ビス［３−（トリエトキシシリル）プロピル］メチルアミン、ビス［３−（トリメトキシシリル）プロピル］エチルアミン、ビス［３−（トリエトキシシリル）プロピル］エチルアミン、トリス（トリメトキシシリルメチル）アミン、トリス（トリエトキシシリルメチル）アミン、２，２−ジメトキシ−１−フェニル−１−アザ−２−シラシクロペンタン、２，２−ジエトキシ−１−フェニル−１−アザ−２−シラシクロペンタン、２，２−ジメトキシ−１−ブチル−１−アザ−２−シラシクロペンタン、２，２−ジエトキシ−１−ブチル−１−アザ−２−シラシクロペンタン、２，２−ジメトキシ−１−トリメチルシリル−１−アザ−２−シラシクロペンタン、２，２−ジメトキシ−１−（３−トリメトキシシリルプロピル）−１−アザ−２−シラシクロペンタン、２，２−ジエトキシ−１−（３−トリエトキシシリルプロピル）−１−アザ−２−シラシクロペンタン、２，２−ジメトキシ−８−（４−メチルピペラジニル）メチル−１，６−ジオキサ−２−シラシクロオクタン、２，２−ジエトキシ−８−（４−メチルピペラジニル）メチル−１，６−ジオキサ−２−シラシクロオクタン、２，２−ジメトキシ−８−（Ｎ，Ｎ−ジエチル）メチル−１，６−ジオキサ−２−シラシクロオクタン、２−メトキシ−２−メチル−８−（４−メチルピペラジニル）メチル−１，６−ジオキサ−２−シラシクロオクタン、２，２−ジクロロ−８−（４−メチルピペラジニル）メチル−１，６−ジオキサ−２−シラシクロオクタン、Ｎ−［２−（トリメトキシシラニル）−エチル］−Ｎ，Ｎ’，Ｎ’−トリメチルエタン−１，２−ジアミン、２−［３−（トリメトキシシリル）プロピル］−１，３−ジメチルイミダゾリジン及び２−［３−（トリメトキシシリル）プロピル］−１，３−（ビストリメチルシリル）イミダゾリジンが挙げられる。
【００９６】
変性剤は、式（７）で表される構造を有する化合物を含むことができる。
【化１０】
2018025998.tif 000011
【００９７】
式（７）中、Ｒ７１は水素原子又はヒドロカルビル基を表し、ｓは０又は１（０〜１の整数）を表し、Ｒ７２はヒドロカルビレン基を表し、Ｘ７、Ｘ８及びＸ９はそれぞれ独立に、置換アミノ基、又は、置換基を有していてもよいヒドロカルビル基を表し、Ｘ７、Ｘ８及びＸ９の少なくとも１つが置換アミノ基である。
【００９８】
Ｒ７１におけるヒドロカルビル基としては、例えば、アルキル基、アルケニル基及びアリール基を挙げることができる。
アルキル基としては、炭素原子数１〜１２のアルキル基が好ましく、例えば、メチル基、エチル基、ｎ−プロピル基、イソプロピル基、ｎ−ブチル基、ｓｅｃ−ブチル基及びｔｅｒｔ−ブチル基を挙げることができ、好ましくはメチル基である。アルケニル基としては、炭素原子数２〜１２のアルケニル基が好ましく、例えば、ビニル基、アリル基、１−プロペニル基及びイソプロペニル基を挙げることができ、好ましくはビニル基である。アリール基としては、炭素原子数６〜１２のアリール基が好ましく、例えば、フェニル基、メチルフェニル基及びエチルフェニル基を挙げることができ、好ましくはフェニル基である。
Ｒ７１として、好ましくは水素原子、メチル基、ビニル基又はフェニル基であり、より好ましくは水素原子である。
【００９９】
Ｒ７２におけるヒドロカルビレン基としては、例えば、アルキレン基、アリーレン基、及び、アリーレン基とアルキレン基とが結合した基を挙げることができる。
アルキレン基としては、炭素原子数２〜６のアルキレン基が好ましく、例えば、メチレン基、エチレン基及びトリメチレン基を挙げることができ、さらに好ましくは、メチレン基又はエチレン基である。アリーレン基としては、炭素原子数５〜１２のアリーレン基が好ましく、例えば、フェニレン基、ナフチレン基及びビフェニレン基を挙げることができ、さらに好ましくはフェニレン基である。アリーレン基とアルキレン基とが結合した基としては、例えば、フェニレン基とアルキレン基とが結合した基、ナフチレン基とアルキレン基とが結合した基及びビフェニレン基とアルキレン基とが結合した基を挙げることができ、好ましくはフェニレン基とアルキレン基とが結合した基である。
アリーレン基とアルキレン基とが結合した基としては、式（７）のＲ７１が結合している炭素原子に、当該基のアリーレン基の炭素原子が結合していることが好ましい。
【０１００】
フェニレン基とアルキレン基とが結合した基（フェニレン−アルキレン基）としては、例えば、式（７−Ｒ）で表される基を挙げることができる。
【０１０１】
【化１１】
2018025998.tif 000012
式中、ｄは１〜１０の整数を表す。
【０１０２】
フェニレン−アルキレン基としては、アルキレン基が結合するベンゼン環上の炭素原子の位置によって、パラ−フェニレン−アルキレン基、メタ−フェニレン−アルキレン基、オルト−フェニレン−アルキレン基を挙げることができる。式（７−Ｒ）で表される基の場合、パラ−フェニレン−アルキレン基は式（７−Ｒａ）で表される基であり、メタ−フェニレン−アルキレン基は式（７−Ｒｂ）で表される基であり、オルト−フェニレン−アルキレン基は式（７−Ｒｃ）で表される基である。
【化１２】
2018025998.tif 000013
【化１３】
2018025998.tif 000014
【化１４】
2018025998.tif 000015
式中、ｄ１、ｄ２及びｄ３はそれぞれ独立に、１〜１０の整数を表す。
【０１０３】
アリーレン基とアルキレン基とが結合した基としては、好ましくは、フェニレン基とアルキレン基とが結合した基（フェニレン−アルキレン基）であり、より好ましくは、式（７−Ｒａ）で表される基又は式（７−Ｒｂ）で表される基であり、更に好ましくは、パラ−フェニレン−メチレン基（ｄ１＝１である式（７−Ｒａ）で表される基）、メタ−フェニレン−メチレン基（ｄ２＝１である式（７−Ｒｂ）で表される基）、パラ−フェニレン−エチレン基（ｄ１＝２である式（７−Ｒａ）で表される基）又はメタ−フェニレン−エチレン基（ｄ２＝２である式（７−Ｒｂ）で表される基）である。
【０１０４】
Ｘ７、Ｘ８及びＸ９における、置換基を有していてもよいヒドロカルビル基としては、ヒドロカルビル基及び置換ヒドロカルビル基を挙げることができる。
【０１０５】
Ｘ７、Ｘ８及びＸ９のヒドロカルビル基としては、例えば、アルキル基、アルケニル基、アルキニル基、アリール基及びアラルキル基を挙げることができる。アルキル基としては、炭素原子数１〜１２のアルキル基が好ましく、例えば、メチル基、エチル基、ｎ−プロピル基、イソプロピル基、ｎ−ブチル基、ｓｅｃ−ブチル基及びｔｅｒｔ−ブチル基を挙げることができる。アルケニル基としては、炭素原子数２〜１２のアルケニル基が好ましく、例えば、ビニル基、アリル基、１−プロペニル基及びイソプロペニル基を挙げることができる。アルキニル基としては、炭素原子数２〜１２のアルキニル基が好ましく、エチニル基及び２−プロピニル基を挙げることができる。アリール基としては、炭素原子数６〜１２のアリール基が好ましく、例えば、フェニル基、トリル基及びキシリル基を挙げることができる。アラルキル基としては、炭素原子数７〜１３のアラルキル基が好ましく、例えば、ベンジル基を挙げることができる。ヒドロカルビル基として、好ましくはアルキル基である。
【０１０６】
Ｘ７、Ｘ８及びＸ９の置換ヒドロカルビル基としては、酸素原子、窒素原子及びケイ素原子からなる群より選択される少なくとも一種の原子を有する基を挙げることができる。
酸素原子を有する置換ヒドロカルビル基としては、例えば、メトキシメチル基、メトキシエチル基、エトキシメチル基、エトキシエチル基等のアルコキシアルキル基を挙げることができる。
窒素原子を有する置換ヒドロカルビル基としては、例えば、ジメチルアミノメチル基、ジメチルアミノエチル基、ジエチルアミノメチル基、ジエチルアミノエチル基等のジアルキルアミノアルキル基を挙げることができる。
ケイ素原子を有する置換ヒドロカルビル基としては、例えば、トリメチルシリルメチル基、トリメチルシリルエチル基、トリエチルシリルメチル基、トリエチルシリルエチル基等のトリアルキルシリルアルキル基を挙げることができる。
【０１０７】
置換基を有していてもよいヒドロカルビル基の炭素原子数は、好ましくは１〜１０であり、より好ましくは１〜４である。置換基を有していてもよいヒドロカルビル基としては、好ましくは、アルキル基又はアルコキシアルキル基である。アルキル基としては、更に好ましくは炭素原子数が１〜４のアルキル基であり、特に好ましくはメチル基又はエチル基である。アルコキシアルキル基としては、好ましくは、炭素原子数２〜４のアルコキシアルキル基である。
【０１０８】
Ｘ７、Ｘ８及びＸ９における置換アミノ基として、例えば、式（７−Ｘ）で表される基及び式（７−Ｙ）で表される基が挙げられる。
【化１５】
2018025998.tif 000016
式（７−Ｘ）中、Ｒ７３及びＲ７４はそれぞれ独立に、ヒドロカルビル基又はトリヒドロカルビルシリル基を表すか、あるいは、Ｒ７３の一部とＲ７４の一部とが結合して成る、窒素原子及び／又は酸素原子を有していてもよいヒドロカルビレン基を表す。
【化１６】
2018025998.tif 000017
式（７−Ｙ）中、Ｒ７５は、ヒドロカルビリデン基を表す。なお、Ｒ７５は、式（７−Ｘ）において、Ｒ７３及びＲ７４が一つの基であって、窒素原子に二重結合で結合する基に対応する基である。
【０１０９】
Ｒ７３及びＲ７４における、ヒドロカルビル基としては、例えば、アルキル基、アルケニル基、アルキニル基、アリール基及びアラルキル基を挙げることができる。アルキル基としては、炭素原子数１〜１２のアルキル基が好ましく、例えば、メチル基、エチル基、ｎ−プロピル基、イソプロピル基、ｎ−ブチル基、ｓｅｃ−ブチル基及びｔｅｒｔ−ブチル基を挙げることができる。アルケニル基としては、炭素原子数２〜１２のアルケニル基が好ましく、例えば、ビニル基、アリル基、１−プロペニル基及びイソプロペニル基を挙げることができる。アルキニル基としては、炭素原子数２〜１２のアルキニル基が好ましく、例えば、エチニル基及び２−プロピニル基を挙げることができる。アリール基としては、炭素原子数６〜１２のアリール基が好ましく、例えば、フェニル基、トリル基及びキシリル基を挙げることができる。アラルキル基としては、炭素原子数７〜１３のアラルキル基が好ましく、例えば、ベンジル基を挙げることができる。
【０１１０】
ヒドロカルビル基の炭素原子数は、好ましくは１〜１０であり、より好ましくは１〜４であり、更に好ましくは１〜２である。ヒドロカルビル基としては、好ましくはアルキル基であり、より好ましくは直鎖アルキル基である。
【０１１１】
Ｒ７３及びＲ７４における、トリヒドロカルビルシリル基としては、例えば、トリメチルシリル基、トリエチルシリル基、トリイソプロピルシリル基、ｔｅｒｔ−ブチル−ジメチルシリル基等の炭素原子数３〜１２のトリアルキルシリル基を挙げることができる。
【０１１２】
トリヒドロカルビルシリル基としては、好ましくは、炭素原子数が３〜９のトリアルキルシリル基であり、より好ましくは、ケイ素原子に結合したアルキル基が炭素原子数１〜３のアルキル基であるトリアルキルシリル基であり、更に好ましくは、トリメチルシリル基である。
【０１１３】
Ｒ７３の一部とＲ７４の一部とが結合した、窒素原子及び／又は酸素原子を有していてもよいヒドロカルビレン基としては、例えば、ヒドロカルビレン基、窒素原子含有ヒドロカルビレン基及び酸素原子含有ヒドロカルビレン基を挙げることができる。
ヒドロカルビレン基としては、例えば、エチレン基、トリメチレン基、テトラメチレン基、ペンタメチレン基、ヘキサメチレン基等のアルキレン基を挙げることができる。
窒素原子含有ヒドロカルビレン基としては、例えば、−ＣＨ２ＣＨ２−ＮＨ−ＣＨ２−で表される基、−ＣＨ２ＣＨ２−Ｎ＝ＣＨ−で表される基、−ＣＨ＝ＣＨ−Ｎ＝ＣＨ−で表される基及び−ＣＨ２ＣＨ２−ＮＨ−ＣＨ２ＣＨ２−で表される基を挙げることができる。
酸素原子含有ヒドロカルビレン基としては、例えば、−ＣＨ２ＣＨ２−Ｏ−ＣＨ２ＣＨ２−で表される基を挙げることができる。
【０１１４】
窒素原子及び／又は酸素原子を有していてもよいヒドロカルビレン基の炭素原子数は、好ましくは２〜２０であり、より好ましくは２〜７であり、更に好ましくは４〜６である。
【０１１５】
窒素原子及び／又は酸素原子を有していてもよいヒドロカルビレン基としては、好ましくはヒドロカルビレン基であり、より好ましくはアルキレン基であり、更に好ましくはポリメチレン基である。
【０１１６】
Ｒ７３及びＲ７４としては、好ましくは、それぞれ独立にアルキル基又はトリアルキルシリル基であるか、Ｒ７３の一部とＲ７４の一部とが結合したアルキレン基であり、より好ましくはそれぞれ独立にアルキル基である。
【０１１７】
式（７−Ｘ）で表される基としては、非環状アミノ基又は環状アミノ基を挙げることができる。
【０１１８】
非環状アミノ基のうち、式（７−Ｘ）においてＲ７３及びＲ７４がヒドロカルビル基である基としては、例えば、ジメチルアミノ基、ジエチルアミノ基、ジ（ｎ−プロピル）アミノ基、ジ（イソプロピル）アミノ基、ジ（ｎ−ブチル）アミノ基、ジ（ｓｅｃ−ブチル）アミノ基、ジ（ｔｅｒｔ−ブチル）アミノ基、エチルメチルアミノ基等のジアルキルアミノ基を挙げることができる。
非環状アミノ基のうち、式（７−Ｘ）においてＲ７３及びＲ７４がトリヒドロカルビルシリル基である基としては、例えば、ビス（トリメチルシリル）アミノ基、ビス（ｔｅｒｔ−ブチル−ジメチルシリル）アミノ基等のビス（トリアルキルシリル）アミノ基を挙げることができる。
【０１１９】
環状アミノ基のうち、式（７−Ｘ）において、Ｒ７３の一部とＲ７４の一部とが結合した基がヒドロカルビレン基である基としては、例えば、１−アジリジニル基、１−アゼチジニル基、１−ピロリジニル基、１−ピペリジニル基、１−ヘキサメチレンイミノ基及び１−ピロリル基を挙げることができる。
環状アミノ基のうち、式（７−Ｘ）において、Ｒ７３の一部とＲ７４の一部とが結合した基が窒素原子含有ヒドロカルビレン基である基としては、例えば、１−イミダゾリル基、４，５−ジヒドロ−１−イミダゾリル基、１−イミダゾリジニル基、１−ピペラジニル基を挙げることができる。
環状アミノ基のうち、式（７−Ｘ）において、Ｒ７３の一部とＲ７４の一部とが結合した基が酸素原子含有ヒドロカルビレン基である基としては、モルホリノ基を挙げることができる。
【０１２０】
Ｒ７５におけるヒドロカルビリデン基としては、例えば、エチリデン基、プロピリデン基、ブチリデン基、１−メチルエチリデン基、１−メチルプロピリデン基及び１，３−ジメチルブチリデン基を挙げることができる。
ヒドロカルビリデン基の炭素原子数は、好ましくは２〜２０であり、より好ましくは２〜６である。
【０１２１】
式（７−Ｙ）で表される基としては、例えば、エチリデンアミノ基、１−メチルプロピリデンアミノ基、１，３−ジメチルブチリデンアミノ基、１−メチルエチリデンアミノ基、４−Ｎ，Ｎ−ジメチルアミノベンジリデンアミノ基等の非環状アミノ基を挙げることができる。
【０１２２】
式（７）において、Ｘ９、Ｘ９及びＸ９における置換アミノ基は、好ましくは非環状アミノ基であり、より好ましくは、ジアルキルアミノ基であり、更に好ましくは、ジメチルアミノ基、ジエチルアミノ基、ジ（ｎ−プロピル）アミノ基又はジ（ｎ−ブチル）アミノ基であり、特に好ましくは、ジメチルアミノ基又はジエチルアミノ基である。
【０１２３】
式（７）において、Ｘ７、Ｘ８及びＸ９の少なくとも１つが置換アミノ基であり、好ましくは、Ｘ７、Ｘ８及びＸ９の２つ以上が、置換アミノ基であり、より好ましくは、Ｘ７、Ｘ８及びＸ９のうちの２つが、置換アミノ基である。
【０１２４】
式（７）で表される化合物のうち、Ｒ７１が水素原子であり、Ｘ７、Ｘ８及びＸ９のうち１つがジアルキルアミノ基である化合物として、次の化合物を挙げることができる。
【０１２５】
式（７）中のｓが０である化合物としては、例えば、（ジメチルアミノ）ジメチルビニルシラン、（ジエチルアミノ）ジメチルビニルシラン、（ジプロピルアミノ）ジメチルビニルシラン、（ジブチルアミノ）ジメチルビニルシラン、（ジメチルアミノ）ジエチルビニルシラン、（ジエチルアミノ）ジエチルビニルシラン、（ジプロピルアミノ）ジエチルビニルシラン及び（ジブチルアミノ）ジエチルビニルシランが挙げられる。
【０１２６】
式（７）中のｓが１である化合物としては、例えば、（ジメチルアミノ）ジメチル（４−ビニルフェニル）シラン、（ジメチルアミノ）ジメチル（３−ビニルフェニル）シラン、（ジエチルアミノ）ジメチル（４−ビニルフェニル）シラン、（ジエチルアミノ）ジメチル（３−ビニルフェニル）シラン、（ジプロピルアミノ）ジメチル（４−ビニルフェニル）シラン、（ジプロピルアミノ）ジメチル（３−ビニルフェニル）シラン、（ジブチルアミノ）ジメチル（４−ビニルフェニル）シラン、（ジブチルアミノ）ジメチル（３−ビニルフェニル）シラン、（ジメチルアミノ）ジエチル（４−ビニルフェニル）シラン、（ジメチルアミノ）ジエチル（３−ビニルフェニル）シラン、（ジエチルアミノ）ジエチル（４−ビニルフェニル）シラン、（ジエチルアミノ）ジエチル（３−ビニルフェニル）シラン、（ジプロピルアミノ）ジエチル（４−ビニルフェニル）シラン、（ジプロピルアミノ）ジエチル（３−ビニルフェニル）シラン、（ジブチルアミノ）ジエチル（４−ビニルフェニル）シラン及び（ジブチルアミノ）ジエチル（３−ビニルフェニル）シランが挙げられる。
【０１２７】
式（７）で表される化合物のうち、Ｒ７１が水素原子であり、Ｘ７、Ｘ８及びＸ９のうち２つがジアルキルアミノ基である化合物として、次の化合物を挙げることができる。
【０１２８】
式（７）中のｓが０である化合物としては、例えば、ビス（ジメチルアミノ）メチルビニルシラン、ビス（ジエチルアミノ）メチルビニルシラン、ビス（ジプロピルアミノ）メチルビニルシラン、ビス（ジブチルアミノ）メチルビニルシラン、ビス（ジメチルアミノ）エチルビニルシラン、ビス（ジエチルアミノ）エチルビニルシラン、ビス（ジプロピルアミノ）エチルビニルシラン及びビス（ジブチルアミノ）エチルビニルシランが挙げられる。
【０１２９】
式（７）中のｓが１である化合物としては、例えば、ビス（ジメチルアミノ）メチル（４−ビニルフェニル）シラン、ビス（ジメチルアミノ）メチル（３−ビニルフェニル）シラン、ビス（ジエチルアミノ）メチル（４−ビニルフェニル）シラン、ビス（ジエチルアミノ）メチル（３−ビニルフェニル）シラン、ビス（ジプロピルアミノ）メチル（４−ビニルフェニル）シラン、ビス（ジプロピルアミノ）メチル（３−ビニルフェニル）シラン、ビス（ジブチルアミノ）メチル（４−ビニルフェニル）シラン、ビス（ジブチルアミノ）メチル（３−ビニルフェニル）シラン、ビス（ジメチルアミノ）エチル（４−ビニルフェニル）シラン、ビス（ジメチルアミノ）エチル（３−ビニルフェニル）シラン、ビス（ジエチルアミノ）エチル（４−ビニルフェニル）シラン、ビス（ジエチルアミノ）エチル（３−ビニルフェニル）シラン、ビス（ジプロピルアミノ）エチル（４−ビニルフェニル）シラン、ビス（ジプロピルアミノ）エチル（３−ビニルフェニル）シラン、ビス（ジブチルアミノ）エチル（４−ビニルフェニル）シラン及びビス（ジブチルアミノ）エチル（３−ビニルフェニル）シランが挙げられる。
【０１３０】
式（７）で表される化合物のうち、Ｒ７１がメチル基でありＸ７、Ｘ８及びＸ９のうち２つがジアルキルアミノ基である化合物として、次の化合物を挙げることができる。
【０１３１】
式（７）中のｓが１である化合物としては、例えば、ビス（ジメチルアミノ）メチル（４−イソプロペニルフェニル）シラン、ビス（ジメチルアミノ）メチル（３−イソプロペニルフェニル）シラン、ビス（ジエチルアミノ）メチル（４−イソプロペニルフェニル）シラン、ビス（ジエチルアミノ）メチル（３−イソプロペニルフェニル）シラン、ビス（ジプロピルアミノ）メチル（４−イソプロペニルフェニル）シラン、ビス（ジプロピルアミノ）メチル（３−イソプロペニルフェニル）シラン、ビス（ジブチルアミノ）メチル（４−イソプロペニルフェニル）シラン、ビス（ジブチルアミノ）メチル（３−イソプロペニルフェニル）シラン、ビス（ジメチルアミノ）エチル（４−イソプロペニルフェニル）シラン、ビス（ジメチルアミノ）エチル（３−イソプロペニルフェニル）シラン、ビス（ジエチルアミノ）エチル（４−イソプロペニルフェニル）シラン、ビス（ジエチルアミノ）エチル（３−イソプロペニルフェニル）シラン、ビス（ジプロピルアミノ）エチル（４−イソプロペニルフェニル）シラン、ビス（ジプロピルアミノ）エチル（３−イソプロペニルフェニル）シラン、ビス（ジブチルアミノ）エチル（４−イソプロペニルフェニル）シラン及びビス（ジブチルアミノ）エチル（３−イソプロペニルフェニル）シランが挙げられる。
【０１３２】
式（７）で表される化合物としては、Ｒ７１がビニル基であり、Ｘ７、Ｘ８及びＸ９のうち２つがジアルキルアミノ基である化合物として、次の化合物を挙げることができる。
【０１３３】
式（７）中のｓが０である化合物としては、例えば、ビス（ジメチルアミノ）メチル（１−メチレン−２−プロペニル）シラン、ビス（ジエチルアミノ）メチル（１−メチレン−２−プロペニル）シラン、ビス（ジプロピルアミノ）メチル（１−メチレン−２−プロペニル）シラン、ビス（ジブチルアミノ）メチル（１−メチレン−２−プロペニル）シラン、ビス（ジメチルアミノ）エチル（１−メチレン−２−プロペニル）シラン、ビス（ジエチルアミノ）エチル（１−メチレン−２−プロペニル）シラン、ビス（ジプロピルアミノ）エチル（１−メチレン−２−プロペニル）シラン及びビス（ジブチルアミノ）エチル（１−メチレン−２−プロペニル）シランが挙げられる。
【０１３４】
式（７）で表される化合物としては、Ｒ７１がフェニル基であり、Ｘ７、Ｘ８及びＸ９のうち２つがジアルキルアミノ基である化合物として、次の化合物を挙げることができる。
【０１３５】
式（７）中のｓが１である化合物としては、例えば、１−｛４−［ビス（ジメチルアミノ）メチルシリル］フェニル｝−１−フェニルエチレン、１−｛４−［ビス（ジエチルアミノ）メチルシリル］フェニル｝−１−フェニルエチレン、１−｛４−［ビス（ジプロピルアミノ）メチルシリル］フェニル｝−１−フェニルエチレン、１−｛４−［ビス（ジブチルアミノ）メチルシリル］フェニル｝−１−フェニルエチレン、１−｛４−［ビス（ジメチルアミノ）エチルシリル］フェニル｝−１−フェニルエチレン、１−｛４−［ビス（ジエチルアミノ）エチルシリル］フェニル｝−１−フェニルエチレン、１−｛４−［ビス（ジプロピルアミノ）エチルシリル］フェニル｝−１−フェニルエチレン及び１−｛４−［ビス（ジブチルアミノ）エチルシリル］フェニル｝−１−フェニルエチレンが挙げられる。
【０１３６】
式（７）で表される化合物としては、Ｒ７１が水素原子であり、Ｘ７、Ｘ８及びＸ９の３つがジアルキルアミノ基である化合物として、次の化合物を挙げることができる。
【０１３７】
式（７）中のｓが０である化合物としては、例えば、トリス（ジメチルアミノ）ビニルシラン、トリス（ジエチルアミノ）ビニルシラン及びトリス（ジプロピルアミノ）ビニルシラン、トリス（ジブチルアミノ）ビニルシランが挙げられる。
【０１３８】
式（７）中のｓが１である化合物としては、例えば、トリス（ジメチルアミノ）（４−ビニルフェニル）シラン、トリス（ジメチルアミノ）（３−ビニルフェニル）シラン、トリス（ジエチルアミノ）（４−ビニルフェニル）シラン、トリス（ジエチルアミノ）（３−ビニルフェニル）シラン、トリス（ジプロピルアミノ）（４−ビニルフェニル）シラン、トリス（ジプロピルアミノ）（３−ビニルフェニル）シラン、トリス（ジブチルアミノ）（４−ビニルフェニル）シラン及びトリス（ジブチルアミノ）（３−ビニルフェニル）シランが挙げられる。
【０１３９】
式（７）で表される化合物としては、Ｒ７１がメチル基であり、Ｘ７、Ｘ８及びＸ９の３つがジアルキルアミノ基である化合物として、次の化合物を挙げることができる。
【０１４０】
式（７）中のｓが１である化合物としては、例えば、トリス（ジメチルアミノ）（４−イソプロペニルフェニル）シラン、トリス（ジメチルアミノ）（３−イソプロペニルフェニル）シラン、トリス（ジエチルアミノ）（４−イソプロペニルフェニル）シラン、トリス（ジエチルアミノ）（３−イソプロペニルフェニル）シラン、トリス（ジプロピルアミノ）（４−イソプロペニルフェニル）シラン、トリス（ジプロピルアミノ）（３−イソプロペニルフェニル）シラン、トリス（ジブチルアミノ）（４−イソプロペニルフェニル）シラン及びトリス（ジブチルアミノ）（３−イソプロペニルフェニル）シランが挙げられる。
【０１４１】
式（７）で表される化合物としては、Ｒ７１がビニル基であり、Ｘ７、Ｘ８及びＸ９の３つがジアルキルアミノ基である化合物として、次の化合物を挙げることができる。
【０１４２】
式（７）中のｓが０である化合物としては、例えば、トリス（ジメチルアミノ）（１−メチレン−２−プロペニル）シラン、トリス（ジエチルアミノ）（１−メチレン−２−プロペニル）シラン、トリス（ジプロピルアミノ）（１−メチレン−２−プロペニル）シラン及びトリス（ジブチルアミノ）（１−メチレン−２−プロペニル）シランが挙げられる。
【０１４３】
式（７）で表される化合物としては、Ｒ７１がフェニル基であり、Ｘ７、Ｘ８及びＸ９のうち３つがジアルキルアミノ基である化合物として、次の化合物を挙げることができる。
【０１４４】
式（７）中のｓが１である化合物としては、例えば、１−［４−トリス（ジメチルアミノ）シリルフェニル］−１−フェニルエチレン、１−［４−トリス（ジエチルアミノ）シリルフェニル］−１−フェニルエチレン、１−［４−トリス（ジ−ｎ−プロピルアミノ）メチルシリルフェニル］−１−フェニルエチレン及び１−［４−トリス（ジ−ｎ−ブチルアミノ）メチルシリルフェニル］−１−フェニルエチレンが挙げられる。
【０１４５】
式（７）で表される基で好ましい化合物としては、式（７）中のＸ７、Ｘ８及びＸ９のうち２つがジアルキルアミノ基である化合物であり、より好ましくは、式（７）中のＸ７、Ｘ８及びＸ９のうち２つがジアルキルアミノ基であり、Ｒ７１が水素原子であり、ｓが０である化合物である。
【０１４６】
式（７）で表される化合物として最も好ましくは、ビス（ジメチルアミノ）メチルビニルシラン、ビス（ジエチルアミノ）メチルビニルシラン、ビス（ジプロピルアミノ）メチルビニルシラン、ビス（ジブチルアミノ）メチルビニルシラン、ビス（ジメチルアミノ）エチルビニルシラン、ビス（ジエチルアミノ）エチルビニルシラン、ビス（ジプロピルアミノ）エチルビニルシラン、ビス（ジブチルアミノ）エチルビニルシランである。
【０１４７】
変性剤は、下記式（８）で表される窒素原子及びカルボニル基を含有する化合物を含んでいてもよい。
【化１７】
2018025998.tif 000018
【０１４８】
式（８）中、Ｒ８１及びＲ８２は、それぞれ独立に、置換基を有していてもよいヒドロカルビル基を表すか、又は、Ｒ８１の一部とＲ８２の一部とが結合して成る、窒素原子及び／又は酸素原子を有していてもよいヒドロカルビレン基を表し、Ｒ８４は、置換基を有していてもよいヒドロカルビル基、又は水素原子を表し、あるいは、Ｒ８１及びＲ８２のいずれかの一部とＲ８４の一部とが結合して成る、窒素原子及び／又は酸素原子を有していてもよいヒドロカルビレン基を形成する。また、Ｒ８３は２価の基を表し、ｎは０又は１である。
【０１４９】
Ｒ８１、Ｒ８２及びＲ８４における置換基を有していてもよいヒドロカルビル基とは、ヒドロカルビル基又は置換ヒドロカルビル基である。置換ヒドロカルビル基としては、例えば、ヒドロカルビルオキシ基で置換されたヒドロカルビル基、置換アミノ基で置換されたヒドロカルビル基等を挙げることができる。
【０１５０】
ヒドロカルビル基としては、例えば、アルキル基、アルケニル基、アルキニル基、アリール基及びアラルキル基を挙げることができる。アルキル基としては、炭素原子数１〜１２のアルキル基が好ましく、例えば、メチル基、エチル基、ｎ−プロピル基、イソプロピル基、ｎ−ブチル基、ｓｅｃ−ブチル基、ｔｅｒｔ−ブチル基、ｎ−ペンチル基、ｎ−ヘキシル基、ｎ−オクチル基、ｎ−ドデシル基、シクロペンチル基及びシクロヘキシル基を挙げることができる。アルケニル基としては、炭素原子数２〜１２のアルケニル基が好ましく、例えば、ビニル基、アリル基、１−プロペニル基及びイソプロペニル基を挙げることができる。アルキニル基としては、炭素原子数２〜１２のアルキニル基が好ましく、例えば、エチニル基及び２−プロピニル基を挙げることができる。アリール基としては、炭素原子数６〜１２のアリール基が好ましく、例えば、フェニル基、メチルフェニル基、エチルフェニル基、ベンジル基、トリル基及びキシリル基を挙げることができる。アラルキル基としては、炭素原子数７〜１３のアラルキル基が好ましく、例えば、ベンジル基を挙げることができる。
【０１５１】
ヒドロカルビルオキシ基で置換されたヒドロカルビル基としては、例えば、メトキシメチル基、エトキシメチル基、エトキシエチル基等のアルコキシアルキル基を挙げることができる。
【０１５２】
置換アミノ基で置換されたヒドロカルビル基としては、例えば、Ｎ，Ｎ−ジメチルアミノメチル基、２−（Ｎ，Ｎ−ジメチルアミノ）エチル基、２−（Ｎ，Ｎ−ジエチルアミノ）エチル基、３−（Ｎ，Ｎ−ジメチルアミノ）プロピル基、３−（Ｎ，Ｎ−ジエチルアミノ）プロピル基等の（Ｎ，Ｎ−ジアルキルアミノ）アルキル基；４−（Ｎ，Ｎ−ジメチルアミノ）フェニル基、３−（Ｎ，Ｎ−ジメチルアミノ）フェニル基、４−（Ｎ，Ｎ−ジエチルアミノ）フェニル基、３−（Ｎ，Ｎ−ジエチルアミノ）フェニル基等の（Ｎ，Ｎ−ジアルキルアミノ）アリール基；４−（Ｎ，Ｎ−ジメチルアミノ）メチルフェニル基、４−［２−（Ｎ，Ｎ−ジメチルアミノ）エチル］フェニル基等の（Ｎ，Ｎ−ジアルキルアミノ）アルキルアリール基；３−（１−ピロリジニル）プロピル基、３−（１−ピペリジニル）プロピル基、３−（１−イミダゾリル）プロピル基等の環状アミノ基で置換されたアルキル基；４−（１−ピロリジニル）フェニル基、４−（１−ピペリジニル）フェニル基、４−（１−イミダゾリル）フェニル基等の環状アミノ基で置換されたアリール基；４−［２−（１−ピロリジニル）エチル］フェニル基、４−［２−（１−ピペリジニル）エチル］フェニル基、４−［２−（１−イミダゾリル）エチル］フェニル基等の環状アミノ基で置換されたアルキルアリール基を挙げることができる。
【０１５３】
Ｒ８１の一部とＲ８２の一部とが結合して成る基、あるいは、Ｒ８１及びＲ８２のいずれかの一部とＲ８４の一部とが結合して成る基において、窒素原子及び／又は酸素原子を有していてもよいヒドロカルビレン基とは、ヒドロカルビレン基、又は、窒素原子及び／又は酸素原子を有するヒドロカルビレン基である。
【０１５４】
ヒドロカルビレン基としては、例えば、トリメチレン基、テトラメチレン基、ペンタメチレン基、ヘキサメチレン基、２，２，４−トリメチルへキサン−１，６−ジイル基等のアルキレン基；１，４−フェニレン基等のアリーレン基を挙げることができる。窒素原子及び／又は酸素原子を有していてもよいヒドロカルビレン基としては、例えば、−ＣＨ＝Ｎ−ＣＨ＝ＣＨ−で表される基、−ＣＨ＝Ｎ−ＣＨ２−ＣＨ２−で表される基、−（ＣＨ２）ｔ−Ｏ−（ＣＨ２）ｕ−で表される基（ｔ及びｕは１以上の整数である。）等を挙げることができる。
【０１５５】
Ｒ８３における２価の基としては、例えば、ヒドロカルビレン基、窒素原子及び／又は酸素原子を有するヒドロカルビレン基、ヒドロカルビレン基と酸素原子とが結合して成る基、又はヒドロカルビレン基と−ＮＲ８５−で表される基（Ｒ８５はヒドロカルビル基又は水素原子を表す）とが結合して成る基を挙げることができる。
【０１５６】
ヒドロカルビレン基としては、例えば、アルキレン基、アルケンジイル基、アリーレン基、アリーレン基とアルキレン基とが結合して成る基（以下、アリーレン−アルキレン基と称することがある。）等が挙げられる。アルキレン基としては、例えば、メチレン基、エチレン基、プロピレン基、テトラメチレン基、ペンタメチレン基、ヘキサメチレン基、ヘプタメチレン基、オクタメチレン基及び２，２，４−トリメチルへキサン−１，６−ジイル基を挙げることができる。アルケンジイル基としては、例えば、ペンタン−２−エン−１，５−ジイル基を挙げることができる。アリーレン基としては、例えば、フェニレン基、ナフチレン基及びビフェニレン基を挙げることができる。アリーレン−アルキレン基として、例えば、フェニレン−アルキレン基、ナフチレン−アルキレン基及びビフェニレン−アルキレン基を挙げることができる。
【０１５７】
窒素原子窒素原子及び／又は酸素原子を有するヒドロカルビレン基としては、例えば、−ＣＨ＝Ｎ−ＣＨ＝ＣＨ−で表される基、−ＣＨ＝Ｎ−ＣＨ２−ＣＨ２−で表される基、−（ＣＨ２）ｔ−Ｏ−（ＣＨ２）ｕ−で表される基（ｔ及びｕは１以上の整数である）等を挙げることができる。ヒドロカルビレン基と酸素原子とが結合して成る基としては、例えば、−（ＣＨ２）ｕ−Ｏ−で表される基（ｕは１以上の整数である）を挙げることができる。
【０１５８】
ヒドロカルビレン基と−ＮＲ８５−で表される基（Ｒ８５は、ヒドロカルビル基又は水素原子を表す）とが結合して成る基としては、例えば、−（ＣＨ２）ｖ−ＮＲ−で表される基（Ｒは、炭素原子数１以上１０以下のヒドロカルビル基、又は水素原子を表し、ｖは１以上の整数である）等を挙げることができる。
【０１５９】
上記式（８）で表される化合物として、好ましくは、ｎが０であり、Ｒ８４が置換基を有していてもよいヒドロカルビル基又は水素原子を表す化合物、すなわち、下記式（８−１）で表される化合物；ｎが０であり、Ｒ８１の一部とＲ８４の一部とが結合して成る、ヒドロカルビレン基、又は、ヒドロカルビレン基と−ＮＲ８５−で表される基（Ｒ８５はヒドロカルビル基又は水素原子を表す）とが結合して成る基を表す化合物、すなわち、下記式（８−２）で表される化合物；ｎが１であり、Ｒ８３がヒドロカルビレン基を表す化合物、すなわち、下記式（８−３）で表される化合物；又はｎが１であり、Ｒ８３がヒドロカルビレン基と酸素原子とが結合して成る基、又はヒドロカルビレン基と−ＮＲ８５−で表される基（Ｒ８５はヒドロカルビル基又は水素原子を表す）とが結合して成る基を表す化合物、すなわち、下記式（８−４）で表される化合物である。
【０１６０】
【化１８】
2018025998.tif 000019
式（８−１）中、Ｒ８１、Ｒ８２及びＲ８４は、上記式（８）におけるＲ８１、Ｒ８２及びＲ８４と同義である。
【０１６１】
【化１９】
2018025998.tif 000020
式（８−２）中、Ｒ８２は、上記式（８）におけるＲ８２と同義である。Ｒ８６は、ヒドロカルビレン基、又はヒドロカルビレン基と−ＮＲ８５−で表される基とが結合して成る基（Ｒ８５はヒドロカルビル基又は水素原子を表す）を表す。
【０１６２】
【化２０】
2018025998.tif 000021
式（８−３）中、Ｒ８１、Ｒ８２及びＲ８４は、上記式（８）におけるＲ８１、Ｒ８２及びＲ８４と同義である。Ｒ８３はヒドロカルビレン基を表す。
【０１６３】
【化２１】
2018025998.tif 000022
式（８−４）中、Ｒ８１、Ｒ８２及びＲ８４は、上記式（８）におけるＲ８１、Ｒ８２及びＲ８４と同義である。Ｒ８７はヒドロカルビレン基を表し、Ａは酸素原子又は−ＮＲ８５−（Ｒ８５はヒドロカルビル基又は水素原子を表す）を表す。
【０１６４】
式（８−１）におけるＲ８１及びＲ８２としては、それぞれ独立して、炭素原子数１以上１０以下のヒドロカルビル基を表すか、あるいは、Ｒ８１の一部とＲ８２の一部とが結合して成る、炭素原子数３以上１０以下のヒドロカルビレン基、又は炭素原子数３以上１０以下の窒素原子を有するヒドロカルビレン基を表すことが好ましく、それぞれ独立して、炭素原子数１以上１０以下のアルキル基、又は炭素原子数６以上１０以下のアリール基を表すか、あるいは、Ｒ８１の一部とＲ８２の一部とが結合して成る、炭素原子数３以上１０以下のアルキレン基、−ＣＨ＝Ｎ−ＣＨ＝ＣＨ−で表される基、又はＣＨ＝Ｎ−ＣＨ２−ＣＨ２−で表される基を表すことがより好ましく、それぞれ独立して、炭素原子数１以上６以下のアルキル基を表すことが更に好ましく、それぞれ独立して、メチル基又はエチル基を表すことが一層好ましい。
【０１６５】
式（８−１）におけるＲ８４としては、ヒドロカルビル基、又は水素原子を表すことが好ましく、炭素原子数１以上１０以下のヒドロカルビル基、又は水素原子を表すことがより好ましく、炭素原子数１以上６以下のアルキル基、又は水素原子を表すことが更に好ましく、水素原子、メチル基又はエチル基を表すことが一層好ましい。
【０１６６】
式（８−１）で表される化合物のうち、Ｒ８４がヒドロカルビル基を表す化合物としては、例えば、Ｎ，Ｎ−ジメチルアセトアミド、Ｎ，Ｎ−ジエチルアセトアミド、Ｎ−メチル−Ｎ−エチルアセトアミド等のＮ，Ｎ−ジヒドロカルビルアセトアミド；Ｎ−ジメチルアクリルアミド、Ｎ，Ｎ−ジエチルアクリルアミド、Ｎ−メチル−Ｎ−エチルアクリルアミド等のＮ，Ｎ−ジヒドロカルビルアクリルアミド；Ｎ，Ｎ−ジメチルメタクリルアミド、Ｎ，Ｎ−ジエチルメタクリルアミド、Ｎ−メチル−Ｎ−エチルメタクリルアミド等のＮ，Ｎ−ジヒドロカルビルメタクリルアミドを挙げることができる。
【０１６７】
式（８−１）で表される化合物のうち、Ｒ８４が水素原子を表す化合物としては、例えば、Ｎ，Ｎ−ジメチルホルムアミド、Ｎ，Ｎ−ジエチルホルムアミド、Ｎ−メチル−Ｎ−エチルホルムアミド等のＮ，Ｎ−ジヒドロカルビルホルムアミドを挙げることができる。
【０１６８】
式（８−２）において、Ｒ８６におけるヒドロカルビレン基としては、例えば、アルキレン基、アルケンジイル基、アリーレン基又はアリーレン基がアルキレン基に結合して成る基（以下、アリーレン−アルキレン基と称することがある。）等が挙げられる。アルキレン基としては、炭素原子数１〜１２のアルキレン基が好ましく、例えば、メチレン基、エチレン基、プロピレン基、テトラメチレン基、ペンタメチレン基、ヘキサメチレン基、ヘプタメチレン基、オクタメチレン基、２，２，４−トリメチルへキサン−１，６−ジイル基等を挙げることができる。アルケンジイル基としては、炭素原子数４〜１２のアルケンジイル基が好ましく、例えば、ペンタン−２−エン−１，５−ジイル基等を挙げることができ、アリーレン基としては、炭素原子数６〜１２のアリーレン基が好ましく、例えば、フェニレン基、ナフチレン基、ビフェニレン基等を挙げることができる。アリーレン−アルキレン基として、例えば、フェニレン−アルキレン基、ナフチレン−アルキレン基、ビフェニレン−アルキレン基等を挙げることができる。Ｒ８６におけるヒドロカルビレン基と−ＮＲ８５−で表される基（Ｒ８５はヒドロカルビル基又は水素原子を表す。）とが結合して成る基としては、例えば、−（ＣＨ２）ｖ−ＮＲ−で表される基（Ｒは、炭素原子数１以上１０以下のヒドロカルビル基、又は水素原子を表し、ｖは１以上の整数である）等を挙げることができる。
【０１６９】
式（８−２）におけるＲ８２としては、炭素原子数１以上１０以下のヒドロカルビル基を表すことが好ましく、炭素原子数１以上１０以下のアルキル基、又は炭素原子数６以上１０以下のアリール基を表すことがより好ましく、炭素原子数１以上６以下のアルキル基又はフェニル基を表すことが更に好ましく、メチル基、エチル基又はフェニル基を表すことが一層好ましい。
【０１７０】
式（８−２）におけるＲ８６としては、炭素原子数１以上１０以下のヒドロカルビレン基、又は、炭素原子数１以上１０以下のヒドロカルビレン基と−ＮＲ８８−で表される基（Ｒ８８は、炭素原子数１以上１０以下のヒドロカルビル基又は水素原子を表す。）とが結合して成る基を表すことが好ましく、炭素原子数３以上６以下のアルキレン基、又は−（ＣＨ２）ｗ−ＮＲ−で表される基（Ｒは、炭素原子数１以上１０以下のヒドロカルビル基を表し、ｗは２以上５以下の整数である。）を表すことがより好ましく、トリメチレン基、テトラメチレン基、ペンタメチレン基、又は−（ＣＨ２）２−Ｎ（ＣＨ３）−で表される基を表すことが更に好ましい。
【０１７１】
式（８−２）で表される化合物のうち、Ｒ８６がヒドロカルビレン基を表す化合物としては、例えば、Ｎ−メチル−β−プロピオラクタム、Ｎ−フェニル−β−プロピオラクタム等のＮ−ヒドロカルビル−β−プロピオラクタム；Ｎ−メチル−２−ピロリドン、Ｎ−ビニル−２−ピロリドン、Ｎ−フェニル−２−ピロリドン、Ｎ−ｔｅｒｔ−ブチル−２−ピロリドン、Ｎ−メチル−５−メチル−２−ピロリドン等のＮ−ヒドロカルビル−２−ピロリドン；Ｎ−メチル−２−ピペリドン、Ｎ−ビニル−２−ピペリドン、Ｎ−フェニル−２−ピペリドン等のＮ−ヒドロカルビル−２−ピペリドン；Ｎ−メチル−ε−カプロラクタム、Ｎ−フェニル−ε−カプロラクタム等のＮ−ヒドロカルビル−ε−カプロラクタム；Ｎ−メチル−ω−ラウリロラクタム、Ｎ−ビニル−ω−ラウリロラクタム等のＮ−ヒドロカルビル−ω−ラウリロラクタムを挙げることができる。これらの中では、好ましくはＮ−メチル−２−ピロリドン、Ｎ−フェニル−２−ピロリドン、Ｎ−メチル−ε−カプロラクタム、Ｎ−フェニル−ε−カプロラクタムであり、更に好ましくはＮ−フェニル−２−ピロリドン、Ｎ−メチル−ε−カプロラクタムである。
【０１７２】
式（８−２）で表される化合物のうち、Ｒ８６がヒドロカルビレン基と−ＮＲ８５−で表される基（Ｒ８５はヒドロカルビル基又は水素原子）とが結合して成る基を表す化合物としては、例えば、１，３−ジメチル−２−イミダゾリジノン、１，３−ジエチル−２−イミダゾリジノン、１，３−ジビニル−２−イミダゾリジノン、１−メチル−３−エチル−２−イミダゾリジノン等の１，３−ジヒドロカルビル−２−イミダゾリジノンを挙げることができる。これらの中では、好ましくは１，３−ジメチル−２−イミダゾリジノン、１，３−ジエチル−２−イミダゾリジノンであり、更に好ましくは１，３−ジメチル−２−イミダゾリジノンである。
【０１７３】
式（８−３）におけるＲ８３としては、炭素原子数１以上１０以下のヒドロカルビレン基を表すことが好ましく、炭素原子数１以上１０以下のアルキレン基、又は炭素原子数６以上１０以下のアリーレン基を表すことがより好ましく、炭素原子数１以上６以下のアルキレン基又はフェニレン基を表すことが更に好ましく、エチレン基、トリメチレン基又は１，４−フェニレン基を表すことが一層好ましい。
【０１７４】
式（８−３）におけるＲ８４としては、炭素原子数１以上１０以下のヒドロカルビル基、又はジアルキルアミノ基で置換された炭素原子数３以上１０以下のヒドロカルビル基を表すことが好ましく、炭素原子数１以上６以下のアルキル基、炭素原子数６以上１０以下のアリール基、炭素原子数３以上６以下のジアルキルアミノアルキル基、又は炭素原子数８以上１０以下のジアルキルアミノアリール基を表すことがより好ましく、メチル基、エチル基、炭素原子数３以上６以下のジアルキルアミノメチル基、炭素原子数４以上６以下のジアルキルアミノエチル基、フェニル基、又は炭素原子数８以上１０以下のジアルキルアミノフェニル基を表すことが更に好ましい。
【０１７５】
式（８−３）におけるＲ８１及びＲ８２としては、それぞれ独立して、炭素原子数１以上１０以下のヒドロカルビル基を表すか、あるいは、Ｒ８１の一部とＲ８２の一部とが結合して成る、炭素原子数３以上１０以下のヒドロカルビレン基、又は炭素原子数３以上１０以下の窒素原子を有するヒドロカルビレン基を表すことが好ましく、それぞれ独立して、炭素原子数１以上１０以下のアルキル基、又は炭素原子数６以上１０以下のアリール基を表すか、あるいは、Ｒ８１がＲ８２に結合し、Ｒ８１がＲ８２に結合して成る基が、炭素原子数３以上１０以下のアルキレン基、−ＣＨ＝Ｎ−ＣＨ＝ＣＨ−で表される基、−ＣＨ＝Ｎ−ＣＨ２−ＣＨ２−で表される基、又は−（ＣＨ２）２−Ｏ−（ＣＨ２）２−で表される基を表すことがより好ましく、それぞれ独立して、炭素原子数１以上６以下のアルキル基を表すか、あるいは、Ｒ８１の一部とＲ８２の一部とが結合して成る、炭素原子数３以上６以下のアルキレン基、−ＣＨ＝Ｎ−ＣＨ＝ＣＨ−で表される基、又は−ＣＨ＝Ｎ−ＣＨ２−ＣＨ２−で表される基を表すことが更に好ましく、それぞれ独立して、メチル基又はエチル基を表すか、Ｒ８１の一部とＲ８２の一部とが結合して成る、テトラメチレン基、ヘキサメチレン基又は−ＣＨ＝Ｎ−ＣＨ＝ＣＨ−で表される基を表すことが一層好ましい。
【０１７６】
式（８−３）で表される化合物のうち、Ｒ８３がアリーレン基を表し、Ｒ８４がアルキル基を表す化合物としては、例えば、４−（Ｎ，Ｎ−ジメチルアミノ）アセトフェノン、４−（Ｎ−メチル−Ｎ−エチルアミノ）アセトフェノン、４−（Ｎ，Ｎ−ジエチルアミノ）アセトフェノン等の４−（Ｎ，Ｎ−ジヒドロカルビルアミノ）アセトフェノン；４’−（イミダゾール−１−イル）アセトフェノン等の４−環状アミノアセトフェノン化合物を挙げることができる。これらの中では、４−環状アミノアセトフェノン化合物が好ましく、４’−（イミダゾール−１−イル）アセトフェノンがより好ましい。
【０１７７】
式（８−３）で表される化合物のうち、Ｒ８３がヒドロカルビレン基を表し、Ｒ８４がヒドロカルビル基又は置換ヒドロカルビル基を表す化合物としては、例えば、１，７−ビス（メチルエチルアミノ）−４−ヘプタノン、１，３−ビス（ジフェニルアミノ）−２−プロパノン等のビス（ジヒドロカルビルアミノアルキル）ケトンが挙げられる。Ｒ８３がアリーレン基を表し、Ｒ８４がアリール基又は置換アリール基を表す化合物としては、例えば、４−Ｎ，Ｎ−ジメチルアミノベンゾフェノン、４−Ｎ，Ｎ−ジエチルアミノベンゾフェノン、４−Ｎ，Ｎ−ジ−ｔ−ブチルアミノベンゾフェノン、４−Ｎ，Ｎ−ジフェニルアミノベンゾフェノン等の４−（ジヒドロカルビルアミノ）ベンゾフェノン；４，４’−ビス（ジメチルアミノ）ベンゾフェノン、４，４’−ビス（ジエチルアミノ）ベンゾフェノン、４，４’−ビス（ジフェニルアミノ）ベンゾフェノン等の４，４’−ビス（ジヒドロカルビルアミノ）ベンゾフェノンを挙げることができる。これらの中では、１，７−ビス（メチルエチルアミノ）−４−ヘプタノン、４−Ｎ，Ｎ−ジメチルアミノベンゾフェノン、４−Ｎ，Ｎ−ジエチルアミノベンゾフェノン、４，４’−ビス（ジメチルアミノ）ベンゾフェノン、４，４’−ビス（ジエチルアミノ）ベンゾフェノンが好ましく、４−Ｎ，Ｎ−ジメチルアミノベンゾフェノン、４−Ｎ，Ｎ−ジエチルアミノベンゾフェノン、４，４’−ビス（ジメチルアミノ）ベンゾフェノン、４，４’−ビス（ジエチルアミノ）ベンゾフェノンがより好ましい。
【０１７８】
式（８−４）において、Ａにおける酸素原子又は−ＮＲ８５−（Ｒ８５はヒドロカルビル基又は水素原子を表す）としては、酸素原子、又は−ＮＲ−（Ｒは、炭素原子数１以上５以下のヒドロカルビレン基又は水素原子を表す。）で表される基を表すことが好ましく、酸素原子、又は−ＮＨ−で表される基を表すことがより好ましく、−ＮＨ−で表される基を表すことが更に好ましい。
【０１７９】
式（８−４）において、Ｒ８７におけるヒドロカルビレン基としては、例えば、アルキレン基、アルケンジイル基、アリーレン基、アリーレン基とアルキレン基とが結合して成る基（以下、アリーレン−アルキレン基と称することがある。）等が挙げられる。アルキレン基としては、炭素原子数１〜１２のアルキレン基が好ましく、例えば、メチレン基、エチレン基、プロピレン基、テトラメチレン基、ペンタメチレン基、ヘキサメチレン基、ヘプタメチレン基、オクタメチレン基、２，２，４−トリメチルへキサン−１，６−ジイル基等を挙げることができる。アルケンジイル基としては、炭素原子数４〜１２のアルケンジイル基が好ましく、例えば、ペンタン−２−エン−１，５−ジイル基等を挙げることができる。アリーレン基としては、炭素原子数６〜１２のアリーレン基が好ましく、例えば、フェニレン基、ナフチレン基、ビフェニレン基等を挙げることができる。アリーレン−アルキレン基として、例えば、フェニレン−アルキレン基、ナフチレン−アルキレン基、ビフェニレン−アルキレン基等を挙げることができる。
【０１８０】
式（８−４）におけるＲ８４としては、炭素原子数１以上１０以下のヒドロカルビル基を表すことが好ましく、炭素原子数２以上５以下のアルケニル基を表すことがより好ましく、ビニル基又はイソプロペニル基を表すことが更に好ましく、ビニル基を表すことが一層好ましい。
【０１８１】
式（８−４）におけるＲ８７としては、炭素原子数１以上１０以下のヒドロカルビレン基を表すことが好ましく、炭素原子数１以上６以下のアルキレン基を表すことがより好ましく、エチレン基又はトリメチレン基を表すことが更に好ましく、トリメチレン基を表すことが一層好ましい。
【０１８２】
式（８−４）におけるＲ８１及びＲ８２としては、それぞれ独立して、炭素原子数１以上１０以下のヒドロカルビル基を表すか、あるいは、Ｒ８１の一部とＲ８２の一部とが結合して成る、炭素原子数３以上１０以下のヒドロカルビレン基、又は炭素原子数３以上１０以下の窒素原子を有するヒドロカルビレン基を表すことが好ましく、それぞれ独立して、炭素原子数１以上１０以下のアルキル基、又は炭素原子数６以上１０以下のアリール基を表すか、あるいは、Ｒ８１の一部とＲ８２の一部とが結合して成る、炭素原子数３以上１０以下のアルキレン基、−ＣＨ＝Ｎ−ＣＨ＝ＣＨ−で表される基、−ＣＨ＝Ｎ−ＣＨ２−ＣＨ２−で表される基、又は−（ＣＨ２）２−Ｏ−（ＣＨ２）２−で表される基を表すことがより好ましく、それぞれ独立して、炭素原子数１以上６以下のアルキル基を表すか、あるいは、Ｒ８１の一部とＲ８２の一部とが結合して成る、炭素原子数３以上６以下のアルキレン基、−ＣＨ＝Ｎ−ＣＨ＝ＣＨ−で表される基、又は−ＣＨ＝Ｎ−ＣＨ２−ＣＨ２−で表される基を表すことが更に好ましく、それぞれ独立して、メチル基、又はエチル基を表すか、Ｒ８１の一部とＲ８２の一部とが結合して成る、テトラメチレン基、ヘキサメチレン基、又は−ＣＨ＝Ｎ−ＣＨ＝ＣＨ−で表される基を表すことが一層好ましい。
【０１８３】
式（８−４）で表される化合物のうち、Ａが酸素原子を表す化合物としては、例えば、２−（ジメチルアミノ）エチルアクリレート、２−（ジエチルアミノ）エチルアクリレート等の２−（ジヒドロカルビルアミノ）エチルアクリレート；３−（ジメチルアミノ）プロピルアクリレート等の３−（ジヒドロカルビルアミノ）プロピルアクリレート；２−（ジメチルアミノ）エチルメタクリレート、２−（ジエチルアミノ）エチルメタクリレート等の２−（ジヒドロカルビルアミノ）エチルメタクリレート；３−（ジメチルアミノ）プロピルメタクリレート等の３−（ジヒドロカルビルアミノ）プロピルメタクリレートを挙げることができる。これらの中では、２−（ジメチルアミノ）エチルアクリレート、３−（ジメチルアミノ）プロピルアクリレート、２−（ジメチルアミノ）エチルメタクリレート、３−（ジメチルアミノ）プロピルメタクリレートが好ましく、２−（ジメチルアミノ）エチルアクリレート、３−（ジメチルアミノ）プロピルアクリレートがより好ましい。
【０１８４】
式（８−４）で表される化合物のうち、Ａが−ＮＲ８５−（Ｒ８５はヒドロカルビレン基又は水素原子を表す）で表される基を表す化合物としては、例えば、Ｎ−（２−ジメチルアミノエチル）アクリルアミド、Ｎ−（２−ジエチルアミノエチル）アクリルアミド等のＮ−（２−ジヒドロカルビルアミノエチル）アクリルアミド；Ｎ−（３−ジメチルアミノプロピル）アクリルアミド、Ｎ−（３−ジエチルアミノプロピル）アクリルアミド等のＮ−（３−ジヒドロカルビルアミノプロピル）アクリルアミド；Ｎ−（４−ジメチルアミノブチル）アクリルアミド、Ｎ−（４−ジエチルアミノブチル）アクリルアミド等のＮ−（４−ジヒドロカルビルアミノブチル）アクリルアミド；Ｎ−（２−ジメチルアミノエチル）メタクリルアミド、Ｎ−（２−ジエチルアミノエチル）メタクリルアミド等のＮ−（２−ジヒドロカルビルアミノエチル）メタクリルアミド；Ｎ−（３−ジメチルアミノプロピル）メタクリルアミド、Ｎ−（３−ジエチルアミノプロピル）メタクリルアミド等のＮ−（３−ジヒドロカルビルアミノプロピル）メタクリルアミド；Ｎ−（４−ジメチルアミノブチル）メタクリルアミド、Ｎ−（４−ジエチルアミノブチル）メタクリルアミド等のＮ−（４−ジヒドロカルビルアミノブチル）メタクリルアミドを挙げることができる。これらの中では、Ｎ−（２−ジメチルアミノエチル）アクリルアミド、Ｎ−（３−ジメチルアミノプロピル）アクリルアミド、Ｎ−（４−ジメチルアミノブチル）アクリルアミドが好ましく、Ｎ−（２−ジメチルアミノエチル）アクリルアミド、Ｎ−（３−ジメチルアミノプロピル）アクリルアミドがより好ましい。
【０１８５】
（有機金属化合物）
共役ジエン系重合体が有する変性剤に基づく単位に、反応させる有機金属化合物としては、例えば、有機アルカリ金属化合物、有機アルカリ土類金属化合物、有機両性金属化合物を用いることができる。これらの有機金属化合物は２種類以上を併用してもよく、また、有機金属化合物の反応性を上げるために、必要に応じて上述した調整剤を添加してもよい。
【０１８６】
有機アルカリ金属化合物としては、上述の重合開始剤として例示された化合物から選ばれる化合物を用いてもよい。有機アルカリ金属化合物としては、例えば、有機リチウム化合物、有機ナトリウム化合物、有機カリウム化合物及び有機セシウム化合物が挙げられる。有機アルカリ金属化合物として、好ましくは有機リチウム化合物であり、より好ましくは炭素原子数が１以上２０以下のヒドロカルビル基を有するリチウム化合物であり、更に好ましくは炭素原子数が１以上１０以下のヒドロカルビル基を有するリチウム化合物であり、特に好ましくはｎ−ブチルリチウム、ｓｅｃ−ブチルリチウム又はｔｅｒｔ−ブチルリチウムである。
【０１８７】
有機アルカリ土類金属化合物としては、有機マグネシウム化合物、有機カルシウム化合物、有機ストロンチウム化合物等が挙げられる。有機アルカリ土類金属化合物として、好ましくは有機マグネシウム化合物であり、より好ましくは炭素原子が１以上２０以下のヒドロカルビル基を有するマグネシウム化合物であり、更に好ましくは炭素原子数が１以上１０以下のヒドロカルビル基を有するマグネシウム化合物である。有機アルカリ土類金属化合物として、例えば、メチルマグネシウムクロリド、メチルマグネシウムブロミド、エチルマグネシウムクロリド、エチルマグネシウムブロミド、ｎ−プロピルマグネシウムクロリド、ｎ−プロピルマグネシウムブロミド、イソプロピルマグネシウムクロリド、イソプロピルマグネシウムブロミド、ｎ−ブチルマグネシウムクロリド、ｎ−ブチルマグネシウムブロミド、ｓｅｃ−ブチルマグネシウムクロリド、ｓｅｃ−ブチルマグネシウムブロミド、ｔｅｒｔ−ブチルマグネシウムクロリド、ｔｅｒｔ−ブチルマグネシウムブロミド、アリルマグネシウムクロリド、アリルマグネシウムブロミド、ビニルマグネシウムブロミド、フェニルマグネシウムクロリド、フェニルマグネシウムブロミド、ベンジルマグネシウムクロリド及びベンジルマグネシウムブロミドが挙げられる。
【０１８８】
有機両性金属化合物としては、有機亜鉛化合物、有機アルミニウム化合物等が挙げられる。有機両性金属化合物として、好ましくは炭素原子が１以上２０以下のヒドロカルビル基を有する有機亜鉛化合物又は有機アルミニウム化合物である。有機亜鉛化合物としては、例えば、メチル亜鉛クロリド、プロピル亜鉛ブロミド、イソプロピル亜鉛ブロミド、ブチル亜鉛ブロミド、ｓｅｃ−ブチル亜鉛ブロミド、ｔｅｒｔ−ブチル亜鉛ブロミド等のヒドロカルビル亜鉛ハライド化合物、ジメチル亜鉛、ジエチル亜鉛、ジブチル亜鉛、ジイソプロピル亜鉛等のジヒドロカルビル亜鉛化合物が挙げられる。有機アルミニウム化合物としては、例えば、トリメチルアルミニウム、トリエチルアルミニウム、トリイソブチルアルミニウム、トリ−ｎ−へキシルアルミニウム、ジエチルアルミニウムクロリド、エチルアルミニウムセスキジクロリド、エチルアルミニウムジクロリド、イソブチルアルミニウムジクロリド、メチルアルミノキサン等が挙げられる。
【０１８９】
有機金属化合物の添加量は、特に限定されないが、変性剤１ｍｏｌに対して、好ましくは０．１〜１０ｍｏｌであり、より好ましくは０．２５〜５．０ｍｏｌであり、更に好ましくは０．５〜２．０ｍｏｌであり、特に好ましくは０．７〜１．８ｍｏｌである。これにより、より貯蔵安定性に優れる重合体組成物を得ることができる。
【０１９０】
上記のような有機金属化合物は、前記工程３、３’、３”及び１”における有機金属化合物として用いることができる。
【０１９１】
（カップリング剤）
本実施形態に係る変性共役ジエン系重合体の製造方法においては、単量体の重合開始から、後述する重合体の回収までに、重合溶液にカップリング剤を添加してもよい。カップリング剤としては、上記式（５）又は（６）で表される化合物を挙げることができる。
【０１９２】
カップリング剤の添加量は、特に限定されないが、重合開始剤がアルカリ金属を含む場合、生成する変性共役ジエン重合体を混練し易くするために、アルカリ金属１ｍｏｌ当たり、好ましくは０．０３ｍｏｌ以上であり、より好ましくは０．０５ｍｏｌ以上である。また、カップリング剤の添加量は、変性共役ジエン重合体組成物の省燃費性を高めるために、アルカリ金属１ｍｏｌ当たり、好ましくは０．４ｍｏｌ以下であり、より好ましくは０．３ｍｏｌ以下である。
【０１９３】
（変性共役ジエン系重合体の製造）
以下に、本発明の変性共役ジエン系重合体の製造の実施形態について、更に詳しく説明する。
実施形態の一つとして、以下の工程１〜３からなる方法が挙げられる（第１の実施形態）。
工程１：重合開始剤の存在下、共役ジエン化合物を含む単量体を重合させ、活性末端を有する重合体１を得る。
工程２：重合体１の活性末端と反応しうる官能基を有する前記変性剤と、重合体１とを反応させて、重合体１の末端に前記変性剤に基づく単位を導入した重合体２を得る。
工程３：重合体２に有機金属化合物を添加し、前記変性剤に基づく単位に有機金属化合物を反応させることで、本発明に係る変性共役ジエン系重合体を得る。
【０１９４】
工程１における重合の様式は特に限定されないが、回分式（バッチ式）又は連続式で行うことができる。反応器としては、攪拌機付きの回分反応器又は管型反応器を用いることができる。連続式の重合様式では、連結された２個以上の反応器を用いてもよく、連続槽型反応器を用いてもよい。
【０１９５】
工程２は、重合体１の活性末端が存在している状態で実施する。
工程２で使用する変性剤としては、前述の式（５）で表される構造を有する化合物、式（６）で表される構造を有する化合物及び式（８）で表される構造を有する化合物が好ましい。
工程２は、工程１を回分式で実施している場合は、工程１を実施した反応器に変性剤を添加することで実施することができるし、重合体１の活性末端が消失しない条件で他の反応器に重合体１を移し、当該他の反応器で変性剤と重合体１とを接触させることで実施することもできる。また、工程２は、工程１を連続式で実施している場合は、重合反応の末尾近くで反応器に変性剤を添加することで実施することができるし、連結された２個以上の反応器を用いて工程１を実施している場合は、２個目以降の反応器であって重合開始剤を投入していない反応器に変性剤を添加することで実施することができる。
【０１９６】
工程３は、工程１を回分式で実施している場合は、工程２を実施した反応器に有機金属化合物を添加することで実施することができるし、重合体２を他の反応器に移し、当該他の反応器で有機金属化合物と重合体２とを接触させることで実施することもできる。また、工程３は、工程１を連続式で実施している場合は、工程２を実施したよりも後ろの方で反応器に有機金属化合物を添加することで実施することができるし、工程３は、連結された２個の反応器を用いて工程１を実施している場合は、得られた重合体２を抜き出して更なる反応器に導き、当該更なる反応器に有機金属化合物を添加することにより実施することができるし、連結された３個以上の反応器を用いて工程１を実施している場合は、工程２を実施したよりも後ろの反応器に有機金属化合物を添加することで実施することができる。
【０１９７】
本発明の変性共役ジエン系重合体の製造の第２の実施形態として、以下の工程１’及び工程３’からなる方法が挙げられる。
工程１’：重合開始剤の存在下、共役ジエン化合物を含む単量体を重合させる。その際、共役ジエン化合物と共重合可能な官能基を有する前記変性剤を共に重合させて、重合体１’を得る。
工程３’：重合体１’に有機金属化合物を添加し、前記変性剤に基づく単位に有機金属化合物を反応させることで、本発明に係る変性共役ジエン系重合体を得る。
【０１９８】
工程１’における重合の様式は特に限定されないが、回分式（バッチ式）又は連続式で行うことができる。反応器としては、攪拌機付きの回分反応器又は管型反応器を用いることができる。連続式の重合様式では、連結された２個以上の反応器を用いてもよく、連続槽型反応器を用いてもよい。
【０１９９】
工程１’で使用する変性剤としては、前述の式（７）で表される構造を有する化合物が好ましい。
工程３’は、工程１’を回分式で実施している場合は、工程１’を実施した反応器に有機金属化合物を添加することで実施することができるし、重合体１’を他の反応器に移し、当該他の反応器に有機金属化合物を添加することで実施することもできる。また、工程３’は、工程１’を連続式で実施している場合は、重合反応の末尾近くで反応器に有機金属化合物を添加することで実施することができるし、連結された２個以上の反応器を用いて工程１’を実施している場合は、２個目以降の反応器であって前記変性剤を投入していない反応器に有機金属化合物を添加することで実施することができる。
【０２００】
なお、工程１’の実施後であって工程３’の実施前に、次の工程２’を実施することで、変性剤に基づく単位を重合体の分子鎖中及び末端に有する共役ジエン共重合体（重合体２’）を得ることができる。
工程２’：重合体１’の活性末端と反応しうる官能基を有する前記変性剤と、重合体１’とを反応させて、重合体１’の末端に前記変性剤に基づく単位を導入した重合体２’を得る。
工程２’で使用する変性剤としては、前述の式（５）で表される構造を有する化合物、式（６）で表される構造を有する化合物及び式（８）で表される構造を有する化合物が好ましい。
【０２０１】
重合体１’に代えて重合体２’を用いて、重合体２’に対して工程３’を実施することで、重合体２’に対応する変性共役ジエン系重合体を得ることができる。工程２’の実施は、工程２に準じて行うことができる。また、工程２’を実施する場合の工程３’の実施も、工程３に準じて実施することができる。
【０２０２】
本発明の変性共役ジエン系重合体の製造の第３の実施形態として、以下の工程１”及び工程３”からなる方法が挙げられる。
工程１”：重合開始剤の存在下、共役ジエン化合物を含む単量体を重合させる。その際、変性剤と反応しうる部位へ変換可能な官能基を有し、共役ジエン化合物と共重合可能な共役ジエン化合物及び／又は芳香族ビニル化合物を共に重合させて、重合体１”−１を得る。その後、変性剤と反応しうる部位へと、重合体１”−１が有する当該官能基の変換を行って重合体１”−２を得て、当該変換後の官能基と反応しうる官能基を有する変性剤と、重合体１”−２とを反応させることで、重合体１”を得る。
工程３”：重合体１”に有機金属化合物を添加し、前記変性剤に基づく単位に有機金属化合物を反応させることで、本発明に係る変性共役ジエン系重合体を得る。
【０２０３】
工程１”における重合体１”−１を得る重合の様式は特に限定されないが、回分式（バッチ式）又は連続式で行うことができる。反応器としては、攪拌機付きの回分反応器又は管型反応器を用いることができる。連続式の重合様式では、連結された２個以上の反応器を用いてもよく、連続槽型反応器を用いてもよい。
【０２０４】
工程１”で使用する変性剤へ変換可能な官能基を有し、共役ジエン化合物と共重合可能な共役ジエン化合物としては、前記共役ジエン化合物や側鎖に二重結合を有する共役ジエン化合物等が挙げられる。工程１”で使用する変性剤へ変換可能な官能基を有し、共役ジエン化合物と共重合可能な芳香族ビニル化合物としては、ビニルトルエン（２−メチルスチレン、３−メチルスチレン、４−メチルスチレン）等が挙げられる。これらの化合物を使用して得られる重合体１”−１を、工程３”で使用するのと同様な有機金属化合物と反応させることで、例えば、共役ジエン化合物に由来する二重結合のアリル位の水素が引き抜かれたり、芳香族ビニル化合物に由来する芳香環のベンジル位の水素が引き抜かれたりして、重合体１”−１に変性剤と反応しうる部位を与えることができ、重合体１”−２を得ることができる。
【０２０５】
このようにして得られた重合体１”−２と反応させる変性剤としては、前述の式（５）で表される構造を有する化合物、式（６）で表される構造を有する化合物及び式（８）で表される構造を有する化合物が好ましい。
【０２０６】
工程１”における重合体１”−１を得る重合を回分式で実施している場合は、重合体１”−２を得る反応、及び重合体１”−２と変性剤との反応は、重合体１”−１を得る重合を実施した反応器に有機金属化合物又は変性剤を添加することで、それぞれ実施することができるし、重合体１”−１又は重合体１”−２を他の反応器に移し、当該他の反応器に有機金属化合物又は変性剤を添加することで、それぞれ実施することができる。また、重合体１”−２を得る反応は、工程１”における重合体１”−１を得る重合を連続式で実施している場合は、重合反応の末尾近くで反応器に有機金属化合物を添加することで実施することができるし、連結された２個以上の反応器を用いて重合体１”−１を得る重合を実施している場合は、２個目以降の反応器であって単量体を投入していない反応器に有機金属化合物を添加することで実施することができる。重合体１”−２と変性剤との反応は、工程１”における重合体１”−１を得る重合を連続式で実施している場合は、重合体１”−２を得る反応よりも後ろの方で反応器に変性剤を添加することで実施することができるし、連結された２個の反応器を用いて工程１”における重合体１”−１を得る重合を実施している場合は、得られた重合体１”−２を抜き出して更なる反応器に導き、当該更なる反応器に変性剤を添加することで実施することができるし、重合体１”−２を得る反応を行ったよりも後ろの反応器に変性剤を添加することで実施することができる。
【０２０７】
工程３”は、工程１”における重合体１”−１を得る重合を回分式で実施している場合は、重合体１”を得る反応を実施した反応器に有機金属化合物を添加することで実施することができるし、重合体１”を他の反応器に移し、当該他の反応器に有機金属化合物を添加することで実施することもできる。また、工程３”は、工程１”における重合体１”−１を得る重合を連続式で実施している場合は、重合体１”を得る反応よりも後ろの方で反応器に有機金属化合物を添加することで実施することができるし、連結された２個以上の反応器を用いて重合体１”−１を得る重合を実施している場合は、得られた重合体１”を抜き出して更なる反応器に導き、当該更なる反応器に有機金属化合物を添加することで実施することができるし、重合体１”を得る反応を行ったよりも後ろの反応器に有機金属化合物を添加することで実施することができる。
【０２０８】
なお、工程１”における重合体１”−２を得る反応の実施後であって、工程３”の実施前に、次の工程２”を実施することで、変性剤に基づく単位を重合体の分子鎖中及び末端に有する共役ジエン共重合体（重合体２”）を得ることができる。
工程２”：重合体１”−２の活性末端と反応しうる官能基を有する前記変性剤と、重合体１”−２とを反応させて、重合体１”−２の末端に前記変性剤に基づく単位を導入した重合体２”を得る。
工程２”で使用する変性剤としては、前述の式（５）で表される構造を有する化合物、式（６）で表される構造を有する化合物及び式（８）で表される構造を有する化合物が好ましい。
【０２０９】
重合体１”に代えて重合体２”を用いて、重合体２”に対して工程３”を実施することで、重合体２”に対応する変性共役ジエン系重合体を得ることができる。工程２”の実施は、工程２に準じて行うことができる。また、工程２”を実施する場合の工程３”の実施も、工程３に準じて実施することができる。
【０２１０】
重合体が溶解している溶液から変性共役ジエン系重合体を回収する方法としては、公知の方法を用いることができる。回収方法として、例えば、変性共役ジエン系重合体を含有する溶液に凝固剤を添加する方法、変性共役ジエン系重合体を含有する溶液にスチームを吹き込み、揮発成分をガス化させて除去する（スチームストリッピング）方法、フラッシングタンクで濃縮し、更にベント押し出し機等で脱揮する方法、及び、ドラムドライヤー等で直接脱揮する方法を挙げることができる。回収した変性共役ジエン系重合体は、バンドドライヤー、押出型ドライヤー等の公知の乾燥機で乾燥してもよい。加工性の面では、本発明を適用するとムーニー粘度の低い重合体を得やすいため、フラッシングタンクで濃縮し、更にベント押し出し機等で脱揮する方法、及び、ドラムドライヤー等で直接脱揮する方法による回収方法が好ましい。また、本発明を適用するとムーニー粘度の低く、加工性に優れた共重合体も得られる特徴があり、スチームストリッピング方法を適用する場合に本発明は有用である。
【０２１１】
本発明においては、変性共役ジエン系重合体の加工性を改良するため、溶媒を分離する前に、必要に応じて溶液に伸展油を混合し、変性共役ジエン重合体を油展ゴムとして回収することができる。
【０２１２】
本実施形態に係る変性共役ジエン系重合体のムーニー粘度（ＭＬ１＋４）は、引張破断強度を高めるために、好ましくは１０以上であり、より好ましくは２０以上である。また、変性共役ジエン系重合体のムーニー粘度は、加工性を高めるために、好ましくは２００以下であり、より好ましくは１５０以下である。ムーニー粘度（ＭＬ１＋４）は、ＪＩＳ  Ｋ６３００（１９９４）に従って、１００℃にて測定される。
【０２１３】
本実施形態に係る変性共役ジエン系重合体のビニル結合量は、共役ジエン化合物に由来する単量体単位の含有量を１００ｍｏｌ％として、省燃費性を高めるために、好ましくは８０ｍｏｌ％以下であり、より好ましくは７０ｍｏｌ％以下である。また、変性共役ジエン系重合体のビニル結合量は、グリップ性を高めるために、共役ジエン化合物に由来する単量体単位の含有量を１００ｍｏｌ％として、好ましくは１０ｍｏｌ％以上であり、より好ましくは１５ｍｏｌ％以上であり、更に好ましくは２０ｍｏｌ％以上であり、特に好ましくは３０ｍｏｌ％以上である。該ビニル結合量は、赤外分光分析法により、ビニル基の吸収ピークである９１０ｃｍ−１付近の吸収強度より求められる。
【０２１４】
本実施形態に係る変性共役ジエン系重合体は、変性剤に基づく単位に、有機金属化合物が反応した構造を有している。共役ジエン系重合体が、上記式（６）で表される構造を有する変性剤に由来する単位を有する場合、変性共役ジエン系重合体は、下記式（Ａ１）、（Ａ２）又は（Ａ３）で表される構造を有していてもよい。変性共役ジエン系重合体は、例えば、下記式（Ａ１）で表される構造を有する重合体と、下記式（Ａ２）で表される構造を有する重合体と、下記式（Ａ３）で表される構造を有する重合体との混合物であってもよい。
【化２２】
2018025998.tif 000023
式（Ａ１）、（Ａ２）及び（Ａ３）中、Ｘ２、Ｘ３、Ｒ６１、Ｒ６２、ａ及びＡ１は上述の式（６）におけるそれらと同義であり、Ｒ９１及びＲ９２はそれぞれ独立に炭素原子数が１以上２０以下のヒドロカルビル基を表す。Ｒ９１及びＲ９２は、炭素原子数が１以上１０以下のヒドロカルビル基であることが好ましい。
【０２１５】
本実施形態に係る変性共役ジエン系重合体は、例えば、下記式（Ｂ）で表される構造を有する重合体であってもよい。
【化２３】
2018025998.tif 000024
式（Ｂ）中、Ｘ３、Ｒ６１、Ｒ６２、ａ及びＡ１は上述の式（６）におけるそれらと同義であり、Ｒ９１は炭素原子数が１以上２０以下のヒドロカルビル基を表し、ｎ１とｋ１はそれぞれ独立にｎ１＋ｋ１＝２を満たす実数を表す。Ｒ９１は、炭素原子数が１以上１０以下のヒドロカルビル基であることが好ましい。
【０２１６】
本実施形態に係る変性共役ジエン系重合体は式（７）で表される化合物で変性した共役ジエン系共重合体に有機金属化合物を反応させることによって得られる構造を有する重合体であってもよい。
【０２１７】
［重合体組成物の製造方法］
本実施形態に係る変性共役ジエン系重合体に、補強材を配合して、重合体組成物を調製してもよい。本実施形態の重合体組成物の製造方法は、上述した変性共役ジエン系共重合体１００質量部に対して、補強材を１０〜１５０質量部混練する工程を備える。
【０２１８】
補強材としては、例えば、シリカ、ケイ酸カルシウム、ケイ酸アルミニウム及びカーボンブラックが挙げられる。これらは２種類以上を併用してもよい。
【０２１９】
シリカとしては、乾式シリカ（無水ケイ酸）、湿式シリカ（含水ケイ酸）、コロイダルシリカ、沈降シリカ等を挙げることができる。シリカのＢＥＴ比表面積は、好ましくは、５０ｍ２／ｇ〜２５０ｍ２／ｇである。該ＢＥＴ比表面積は、ＡＳＴＭ  Ｄ１９９３−０３に従って測定される。市販品としては、デグッサ社製の商品名「ウルトラシルＶＮ３−Ｇ」、東ソー・シリカ社製の商品名「ＶＮ３」、「ＡＱ」、「ＥＲ」、「ＲＳ−１５０」、Ｒｈｏｄｉａ社製の商品名「Ｚｅｏｓｉｌ  １１１５ＭＰ」、「Ｚｅｏｓｉｌ  １１６５ＭＰ」等を用いることができる。
【０２２０】
カーボンブラックとしては、ファーネスブラック、アセチレンブラック、サーマルブラック、チャンネルブラック、グラファイト等を挙げることができる。カーボンブラックとしては、ＥＰＣ、ＭＰＣ及びＣＣのようなチャンネルカーボンブラック；ＳＡＦ、ＩＳＡＦ、ＨＡＦ、ＭＡＦ、ＦＥＦ、ＳＲＦ、ＧＰＦ、ＡＰＦ、ＦＦ、ＣＦ、ＳＣＦ及びＥＣＦのようなファーネスカーボンブラック；ＦＴ及びＭＴのようなサーマルカーボンブラック；アセチレンカーボンブラックが例示される。
【０２２１】
カーボンブラックの窒素吸着比表面積（Ｎ２ＳＡ）は、好ましくは、５ｍ２／ｇ〜２００ｍ２／ｇであり、また、カーボンブラックのジブチルフタレート（ＤＢＰ）吸収量は、好ましくは、５ｍＬ／１００ｇ〜３００ｍＬ／１００ｇである。該窒素吸着比表面積は、ＡＳＴＭ  Ｄ４８２０−９３に従って測定され、該ＤＢＰ吸収量は、ＡＳＴＭ  Ｄ２４１４−９３に従って測定される。市販品としては、三菱化学社製の商品名「ダイヤブラックＮ３３９」、東海カーボン社製の商品名「シースト６」、「シースト７ＨＭ、「シーストＫＨ」、デグッサ社製の商品名「ＣＫ  ３」、「Ｓｐｅｃｉａｌ  Ｂｌａｃｋ  ４Ａ」等を用いることができる。
【０２２２】
重合体組成物における補強材の含有量は、変性共役ジエン系重合体１００質量部に対して、耐摩耗性及び強度を高めるために、１０質量部以上であり、好ましくは２０質量部以上であり、より好ましくは３０質量部以上である。また、補強材の含有量は、補強性を高めるために、１５０質量部以下であり、好ましくは１２０質量部以下であり、より好ましくは１００質量部以下である。
【０２２３】
本実施形態に係る変性共役ジエン系重合体には、他の重合体成分、添加剤等を更に配合して、重合体組成物を調製してもよい。
【０２２４】
他の重合体成分としては、スチレン−ブタジエン共重合体ゴム、ポリブタジエンゴム、ブタジエン−イソプレン共重合体ゴム、ブチルゴムを挙げることができる。また、天然ゴム、エチレン−プロピレン共重合体、エチレン−オクテン共重合体なども挙げることができる。これらの重合体成分は、２種類以上を併用してもよい。
【０２２５】
他の重合体成分を配合する場合、重合体組成物中における本実施形態に係る変性共役ジエン系重合体の含有量は、燃費性能を高めるために、重合体組成物中における重合体成分の総量（変性共役ジエン系重合体を含む）を１００質量％に対して、好ましくは１０質量％以上であり、より好ましくは２０質量％以上である。
【０２２６】
添加剤としては、公知の添加剤を用いることができ、硫黄等の加硫剤；チアゾール系加硫促進剤、チウラム系加硫促進剤、スルフェンアミド系加硫促進剤、グアニジン系加硫促進剤等の加硫促進剤；ステアリン酸、酸化亜鉛等の加硫活性化剤；ジクミルパーオキシド、ジターシャリブチルパーオキシド等の有機過酸化物；炭酸カルシウム、タルク、アルミナ、クレー、水酸化アルミニウム、マイカ等の充填剤；シランカップリング剤；伸展油；加工助剤；老化防止剤；滑剤を例示することができる。
【０２２７】
硫黄としては、粉末硫黄、沈降硫黄、コロイド硫黄、不溶性硫黄、高分散性硫黄があげられる。硫黄の配合量は、重合体成分１００質量部に対して、好ましくは０．１〜１５質量部であり、より好ましくは０．３〜１０質量部であり、更に好ましくは０．５〜５質量部である。
【０２２８】
加硫促進剤としては、２−メルカプトベンゾチアゾール、ジベンゾチアジルジサルファイド、Ｎ−シクロヘキシル−２−ベンゾチアジルスルフェンアミド等のチアゾール系加硫促進剤；テトラメチルチウラムモノスルフィド、テトラメチルチウラムジスルフィド等のチウラム系加硫促進剤；Ｎ−シクロヘキシル−２−ベンゾチアゾールスルフェンアミド、Ｎ−ｔｅｒｔ−ブチル−２−ベンゾチアゾールスルフェンアミド、Ｎ−オキシメチレン−２−ベンゾチアゾールスルフェンアミド、Ｎ−オキシエチレン−２−ベンゾチアゾールスルフェンアミド、Ｎ，Ｎ’−ジイソプロピル−２−ベンゾチアゾールスルフェンアミド等のスルフェンアミド系加硫促進剤；ジフェニルグアニジン、ジオルトトリルグアニジン、オルトトリルビグアニジン等のグアニジン系加硫促進剤を挙げることができる。加硫促進剤の配合量は、重合体成分１００質量部に対して、好ましくは０．１〜５質量部であり、より好ましくは０．２〜３質量部である。
【０２２９】
シランカップリング剤としては、例えば、ビニルトリクロルシラン、ビニルトリエトキシシラン、ビニルトリス（β−メトキシエトキシ）シラン、β−（３，４−エポキシシクロヘキシル）エチルトリメトキシシラン、γ−グリシドキシプロピルトリメトキシシラン、γ−メタクリロキシプロピルトリメトキシシラン、Ｎ−（β−アミノエチル）−γ−アミノプロピルトリメトキシシラン、Ｎ−（β−アミノエチル）−γ−アミノプロピルメチルジメトキシシラン、Ｎ−フェニル−γ−アミノプロピルトリメトキシシラン、γ−クロロプロピルトリメトキシシラン、γ−メルカプトプロピルトリメトキシシラン、γ−アミノプロピルトリエトキシシラン、ビス（３−（トリエトキシシリル）プロピル）ジスルフィド、ビス（３−（トリエトキシシリル）プロピル）テトラスルフィド、γ−トリメトキシシリルプロピルジメチルチオカルバミルテトラスルフィド、γ−トリメトキシシリルプロピルベンゾチアジルテトラスルフィド、３−オクタノイルチオ−１−プロピルトリエトキシシラン及びメルカプト−チオカルボキシレート  オリゴマーを挙げることができる。これらは１種以上用いられる。市販品としては、エボニック社製の商品名「Ｓｉ６９」、「Ｓｉ７５」、「Ｓｉ２６６」等、Ｍｏｍｅｎｔｉｖｅ  Ｐｅｒｆｏｒｍａｎｃｅ  Ｍａｔｅｒｉａｌｓ社製の商品名「ＮＸＴ  Ｓｉｌａｎｅ」、「ＮＸＴ−Ｚ３０」、「ＮＸＴ−Ｚ４５」、「ＮＸＴ−Ｚ６０」、「ＮＸＴ−Ｚ１００」等を用いることができる。
【０２３０】
シランカップリング剤の配合量は、補強材１００質量部に対して、好ましくは１〜２０質量部であり、より好ましくは２〜１５質量部であり、更に好ましくは５〜１０質量部である。
【０２３１】
伸展油としては、例えば、アロマチック系鉱物油（粘度比重恒数（Ｖ．Ｇ．Ｃ．値）０．９００〜１．０４９）、ナフテン系鉱物油（Ｖ．Ｇ．Ｃ．値０．８５０〜０．８９９）及びパラフィン系鉱物油（Ｖ．Ｇ．Ｃ．値０．７９０〜０．８４９）を挙げることができる。伸展油の多環芳香族含有量は、好ましくは３質量％未満であり、より好ましくは１質量％未満である。該多環芳香族含有量は、英国石油学会３４６／９２法に従って測定される。また、伸展油の芳香族化合物含有量（ＣＡ）は、好ましくは２０質量％以上である。これらの伸展油は、１種以上用いられる。
【０２３２】
本実施形態に係る重合体組成物を製造する方法としては、例えば、各成分をロール及びバンバリー等の公知の混合機で混練する方法を用いることができる。
【０２３３】
混練条件としては、加硫剤及び加硫促進剤以外の添加剤を配合する場合、混練温度は、通常５０〜２００℃であり、好ましくは８０〜１９０℃であり、混練時間は、通常３０秒〜３０分であり、好ましくは１分〜３０分である。加硫剤、加硫促進剤を配合する場合、混練温度は、通常１００℃以下であり、好ましくは室温〜８０℃である。また、加硫剤、加硫促進剤を配合した組成物は、通常、プレス加硫等の加硫処理を行って用いられる。加硫温度としては、通常１２０〜２００℃、好ましくは１４０〜１８０℃である。
【０２３４】
本実施形態に係る重合体組成物は、優れた貯蔵安定性を有し、かつ、省燃費性に優れ、タイヤに好適に用いられる。
【実施例】
【０２３５】
以下、実施例により本発明を更に詳細に説明するが、本発明はこれら実施例に限定されない。【０２３６】
物性評価は次の方法で行った。
１．ムーニー粘度（ＭＬ１＋４）
ＪＩＳ  Ｋ６３００（１９９４）に従って、１００℃にて重合体の初期のムーニー粘度を測定した。次いで、温度５０℃の恒温槽中に重合体を放置し、２週間後（促進試験後）のムーニー粘度を測定した。【０２３７】
２．ビニル結合量（単位：ｍｏｌ％）
赤外分光分析法により、ビニル基の吸収ピークである９１０ｃｍ−１付近の吸収強度より重合体のビニル結合量を求めた。【０２３８】
３．スチレンに由来する単量体単位の含有量（単位：質量％）
ＪＩＳ  Ｋ６３８３（１９９５）に従って、屈折率から重合体のスチレンに由来する単量体単位の含有量を求めた。【０２３９】
４．分子量分布（Ｍｗ／Ｍｎ）
下記の条件（１）〜（８）でゲル・パーミエイション・クロマトグラフ（ＧＰＣ）法により、重量平均分子量（Ｍｗ）と数平均分子量（Ｍｎ）を測定し、重合体の分子量分布（Ｍｗ／Ｍｎ）を求めた。
（１）装置：東ソー社製ＨＬＣ−８２２０
（２）分離カラム：東ソー社製ＴＳＫｇｅｌ  ＳｕｐｅｒＨＭ−Ｈ（２本直列）
（３）測定温度：４０℃
（４）キャリア：テトラヒドロフラン
（５）流量：０．６ｍＬ／分
（６）注入量：５μＬ
（７）検出器：示差屈折
（８）分子量標準：標準ポリスチレン【０２４０】
５．省燃費性
シート状の加硫成形体から幅１ｍｍ又は２ｍｍ、長さ４０ｍｍの短冊状試験片を打ち抜き、試験に供した。測定は、粘弾性測定装置（上島製作所社製）によって、歪み１％及び周波数１０Ｈｚの条件下で、温度７０℃での試験片の損失正接（ｔａｎδ（７０℃））を測定した。省燃費性能を比較する際、ミクロ構造が大きく異なると運動性の違いにより省燃費性能が大きく異なるため、ミクロ構造が近い重合体同士で比較することが好ましい。【０２４１】
［実施例１］
＜変性共役ジエン系重合体の作製＞
（工程１）
内容積２０Ｌの撹拌装置付きステンレス製重合反応器を、洗浄及び乾燥し、当該重合反応器の内部の雰囲気を乾燥窒素に置換した。次に、工業用ヘキサン（住友化学社製、商品名：ヘキサン（一般品）、密度０．６８ｇ／ｍＬ）１０．２ｋｇ、１，３−ブタジエン７２０ｇ、スチレン８０ｇ、テトラヒドロフラン６．１ｍＬ及びエチレングリコールジエチルエーテル１．１ｍＬを重合反応器内に投入した。次に、重合開始剤の失活に作用する不純物を予め無毒化させるために、スカベンジャーとして少量のｎ−ブチルリチウム（ｎ−ＢｕＬｉ）のヘキサン溶液を重合反応器内に投入した後、ｎ−ＢｕＬｉを１３．４２ｍｍｏｌ含有するｎ−ヘキサン溶液を重合反応器内に投入し、重合反応を開始した。【０２４２】
重合反応を３時間行った。重合反応中、重合反応器内の温度を６５℃に調整し、重合反応器内の溶液を撹拌速度１３０ｒｐｍで攪拌し、重合反応器内には、１，３−ブタジエン１０８０ｇとスチレン１２０ｇとを連続的に供給した。次いで、重合反応器温度を６５℃に保ちながら、得られた重合溶液を重合反応器内で１３０ｒｐｍの撹拌速度で撹拌し、四塩化ケイ素１．１３ｍｍｏｌを重合溶液に添加し、１５分間撹拌した。【０２４３】
（工程２）
工程１の後、重合反応器温度を６５℃に保ちながら、得られた重合溶液を重合反応器内で１３０ｒｐｍの撹拌速度で撹拌し、変性剤である［３−（ジエチルアミノ）プロピル］トリメトキシシラン８．９０ｍｍｏｌを重合溶液に添加し、１５分間撹拌した。【０２４４】
（工程３）
工程２の後、重合反応器温度を６５℃に保ちながら、得られた重合溶液を重合反応器内で１３０ｒｐｍの撹拌速度で撹拌し、そこへｎ−ＢｕＬｉを８．９０ｍｍｏｌ含有するｎ−ヘキサン溶液を添加し、１５分間撹拌した。次いで、メタノール０．８ｍＬを含むヘキサン溶液５ｍＬを重合反応器内に投入し、重合体溶液を５分間撹拌した。【０２４５】
２−ｔｅｒｔ−ブチル−６−（３−ｔｅｒｔ−ブチル−２−ヒドロキシ−５−メチルベンジル）−４−メチルフェニルアクリレート（住友化学社製、商品名：スミライザーＧＭ）８．０ｇ、及び、ペンタエリスリチルテトラキス（３−ラウリルチオプロピオネート）（住友化学社製、商品名：スミライザーＴＰ−Ｄ）４．０ｇを重合反応器内に投入し、次に、重合体溶液中の揮発分の大部分を、常温、２４時間で蒸発させ、更に５５℃で１２時間減圧乾燥し、変性共役ジエン系重合体１を得た。【０２４６】
＜重合体組成物の調製＞
変性共役ジエン系重合体１を１００質量部、シリカ（デグッサ社製、商品名：ウルトラシルＶＮ３−Ｇ）を８０．０質量部、シランカップリング剤（デグッサ社製、商品名：Ｓｉ６９）を６．４質量部、カーボンブラック（三菱化学社製、商品名：ダイヤブラックＮ３３９）を５．０質量部、伸展油（ジャパンエナジー社製、商品名：ＪＯＭＯプロセスＮＣ−１４０）を４０．０質量部、老化防止剤（住友化学社製、商品名：アンチゲン６Ｃ）を２．０質量部、ワックス（大内新興化学工業社製、商品名：サンノックＮ）を１．５質量部、ワックス（ストラクトール社製、商品名：ＥＦ４４）を１質量部、ステアリン酸を２．０質量部、亜鉛華を２．０質量部、ラボプラストミルにて混練して、重合体組成物を調製した。【０２４７】
＜加硫シートの作製＞
得られた重合体組成物に、加硫促進剤（住友化学社製、商品名：ソクシノールＣＺ）１．５質量部、加硫促進剤（住友化学社製、商品名：ソクシノールＤ）２．０質量部、硫黄１．５質量部を添加し、６インチロールでシートに成形し、該シートを１６０℃で５５分加熱して加硫させ、加硫シートを作製した。【０２４８】
［実施例２］
工程３において、ｎ−ＢｕＬｉを８．９０ｍｍｏｌ含有するｎ−ヘキサン溶液を、ｎ−ＢｕＬｉを１７．８０ｍｍｏｌ含有するｎ−ヘキサン溶液に変更した以外は、実施例１と同様にして、変性共役ジエン系重合体２を得た。また、当該重合体を用いた以外は実施例１と同様にして、重合体組成物を調製し、加硫シートを作製した。【０２４９】
［比較例１］
工程３において、ｎ−ＢｕＬｉを含有するｎ−ヘキサン溶液を添加しなかった以外は実施例１と同様にして、変性共役ジエン系重合体Ｃ１を得た。また、当該重合体を用いた以外は実施例１と同様にして、重合体組成物を調製し、加硫シートを作製した。【０２５０】
実施例１、２及び比較例１で得られた変性共役ジエン系重合体のビニル結合量、スチレン単位の含有量、工程２で用いた変性剤に対する工程３で用いたｎ−ＢｕＬｉのモル比、ムーニー粘度、及び、加硫シートの省燃費性の評価結果を表１に示す。ここで、表１中のムーニー粘度は初期と促進試験後の差が小さいほど貯蔵安定性に優れ、省燃費性は、比較例１を１００とした相対値であり、この数値が大きいほど、省燃費性に優れる。【０２５１】
【表１】
2018025998.tif 000025
【０２５２】
［実施例３］
＜変性共役ジエン系重合体の作製＞
（工程１）
内容積２０Ｌの撹拌装置付きステンレス製重合反応器を、洗浄及び乾燥し、当該重合反応器の内部の雰囲気を乾燥窒素に置換した。次に、「ヘキサン（一般品）」１０．２ｋｇ、１，３−ブタジエン６０８ｇ、スチレン１９２ｇ、テトラヒドロフラン６．１ｍＬ及びエチレングリコールジエチルエーテル４．６ｍＬを重合反応器内に投入した。次に、少量のｎ−ＢｕＬｉのヘキサン溶液を重合反応器内に投入した後、ｎ−ＢｕＬｉを１５．２０ｍｍｏｌ含有するｎ−ヘキサン溶液を重合反応器内に投入し、重合反応を開始した。【０２５３】
重合反応を３時間行った。重合反応中、重合反応器内の温度を６５℃に調整し、重合反応器内の溶液を撹拌速度１３０ｒｐｍで攪拌し、重合反応器内には、１，３−ブタジエン９１２ｇとスチレン２８８ｇとを連続的に供給した。次いで、重合反応器温度を６５℃に保ちながら、得られた重合溶液を重合反応器内で１３０ｒｐｍの撹拌速度で撹拌し、四塩化ケイ素１．１６ｍｍｏｌを重合溶液に添加し、１５分間撹拌した。【０２５４】
（工程２）
工程１の後、重合反応器温度を６５℃に保ちながら、得られた重合溶液を重合反応器内で１３０ｒｐｍの撹拌速度で撹拌し、［３−（ジエチルアミノ）プロピル］トリメトキシシラン１０．５５ｍｍｏｌを重合溶液に添加し、１５分間撹拌した。【０２５５】
（工程３）
工程２の後、重合反応器温度を６５℃に保ちながら、得られた重合溶液を重合反応器内で１３０ｒｐｍの撹拌速度で撹拌し、そこへｎ−ＢｕＬｉを１０．５５ｍｍｏｌ含有するｎ−ヘキサン溶液を添加し、１５分間撹拌した。次いで、メタノール０．８ｍＬを含むヘキサン溶液５ｍＬを重合反応器内に投入し、重合体溶液を５分間撹拌した。【０２５６】
「スミライザーＧＭ」８．０ｇ及び「スミライザーＴＰ−Ｄ」４．０ｇを重合反応器内に投入し、次に、重合体溶液中の揮発分の大部分を、常温、２４時間で蒸発させ、更に５５℃で１２時間減圧乾燥し、変性共役ジエン系重合体３を得た。【０２５７】
＜重合体組成物の調製及び加硫シートの作製＞
変性共役ジエン系重合体３を用いた以外は、実施例１と同様にして、重合体組成物を調製し、加硫シートを作製した。【０２５８】
［実施例４］
工程３において、ｎ−ＢｕＬｉを１０．５５ｍｍｏｌ含有するｎ−ヘキサン溶液を、ｎ−ＢｕＬｉを１５．８３ｍｍｏｌ含有するｎ−ヘキサン溶液に変更した以外は、実施例３と同様にして、変性共役ジエン系重合体４を得た。また、当該重合体を用いた以外は実施例３と同様にして、重合体組成物を調製し、加硫シートを作製した。【０２５９】
［実施例５］
工程３において、ｎ−ＢｕＬｉを２１．１０ｍｍｏｌ含有するｎ−ヘキサン溶液を添加した以外は実施例３と同様にして、変性共役ジエン系重合体５を得た。また、当該重合体を用いた以外は実施例３と同様にして、重合体組成物を調製し、加硫シートを作製した。【０２６０】
［比較例２］
工程３において、ｎ−ＢｕＬｉを含有するｎ−ヘキサン溶液を添加しなかった以外は実施例３と同様にして、変性共役ジエン系共重合体Ｃ２を得た。また、当該重合体を用いた以外は実施例３と同様にして、重合体組成物を調製し、加硫シートを作製した。【０２６１】
実施例３〜５及び比較例２で得られた変性共役ジエン系重合体のビニル結合量、スチレン単位の含有量、工程２で用いた変性剤に対する工程３で用いたｎ−ＢｕＬｉのモル比、ムーニー粘度、及び、加硫シートの省燃費性の評価結果を表２に示す。ここで、表２中の省燃費性は、比較例２を１００とした相対値である。【０２６２】
【表２】
2018025998.tif 000026
【０２６３】
［実施例６］
＜変性共役ジエン系重合体の作製＞
（工程１’）
内容積２０Ｌの撹拌装置付きステンレス製重合反応器を、洗浄及び乾燥し、当該重合反応器の内部の雰囲気を乾燥窒素に置換した。次に、「ヘキサン（一般品）」１０．２ｋｇ、１，３−ブタジエン６０８ｇ、スチレン１９２ｇ、テトラヒドロフラン６．１ｍＬ、エチレングリコールジエチルエーテル４．６ｍＬ及びビス（ジエチルアミノ）メチルビニルシラン３．６６ｍｍｏｌを重合反応器内に投入した。次に、少量のｎ−ＢｕＬｉのヘキサン溶液を重合反応器内に投入した後、ｎ−ＢｕＬｉを１１．７０ｍｍｏｌ含有するｎ−ヘキサン溶液を重合反応器内に投入し、重合反応を開始した。【０２６４】
重合反応を０．５時間行った後、ビス（ジエチルアミノ）メチルビニルシラン４．８８ｍｍｏｌを重合反応器内に投入し、更に重合反応を２．５時間行った。総計３時間の重合反応中は、重合反応器内の温度を６５℃に調整し、重合反応器内の溶液を撹拌速度１３０ｒｐｍで攪拌し、重合反応器内には、１，３−ブタジエン９１２ｇとスチレン２８８ｇとを連続的に供給した。【０２６５】
（工程３’）
工程１’の後、重合反応器温度を６５℃に保ちながら、得られた重合溶液を重合反応器内で１３０ｒｐｍの撹拌速度で撹拌し、そこへｎ−ＢｕＬｉを１７．０８ｍｍｏｌ含有するｎ−ヘキサン溶液を添加し、１５分間撹拌した。次いで、メタノール０．８ｍＬを含むヘキサン溶液５ｍＬを重合反応器内に投入し、重合体溶液を５分間撹拌した。【０２６６】
「スミライザーＧＭ」８．０ｇ及び「スミライザーＴＰ−Ｄ」４．０ｇを重合反応器内に投入し、次に、重合体溶液中の揮発分の大部分を、常温、２４時間で蒸発させ、更に５５℃で１２時間減圧乾燥し、変性共役ジエン系重合体６を得た。【０２６７】
＜重合体組成物の調製及び加硫シートの作製＞
変性共役ジエン系重合体６を用いた以外は実施例１と同様にして、重合体組成物を調製し、加硫シートを作製した。【０２６８】
［実施例７］
工程３’において、ｎ−ＢｕＬｉを１７．０８ｍｍｏｌ含有するｎ−ヘキサン溶液を、ｎ−ＢｕＬｉを３４．１６ｍｍｏｌ含有するｎ−ヘキサン溶液に変更した以外は、実施例６と同様にして、変性共役ジエン系重合体７を得た。また、当該重合体を用いた以外は実施例６と同様にして、重合体組成物を調製し、加硫シートを作製した。【０２６９】
［比較例３］
工程３’において、ｎ−ＢｕＬｉを含有するｎ−ヘキサン溶液を添加しなかった以外は実施例６と同様にして、変性共役ジエン系重合体Ｃ３を得た。また、当該重合体を用いた以外は実施例６と同様にして、重合体組成物を調製し、加硫シートを作製した。【０２７０】
実施例６、７及び比較例３で得られた変性共役ジエン系重合体のビニル結合量、スチレン単位の含有量、工程１’で用いた変性剤に対する工程３’で用いたｎ−ＢｕＬｉのモル比、ムーニー粘度、及び、加硫シートの省燃費性の評価結果を表３に示す。ここで、表３中の省燃費性は、比較例３を１００とした相対値である。【０２７１】
【表３】
2018025998.tif 000027
【０２７２】
［実施例８］
＜変性共役ジエン系重合体の作製＞
（工程１’）
実施例６と同じように工程１’を行った。【０２７３】
（工程２’）
工程１’の後、重合反応器温度を６５℃に保ちながら、得られた重合溶液を重合反応器内で１３０ｒｐｍの撹拌速度で撹拌し、Ｎ−（３−ジメチルアミノプロピル）アクリルアミド１１．７０ｍｍｏｌを重合溶液に添加し、１５分間撹拌した。【０２７４】
（工程３’）
工程２’の後、重合反応器温度を６５℃に保ちながら、得られた重合溶液を重合反応器内で１３０ｒｐｍの撹拌速度で撹拌し、そこへｎ−ＢｕＬｉを１７．０８ｍｍｏｌ含有するｎ−ヘキサン溶液を添加し、１５分間撹拌した。次いで、メタノール０．８ｍＬを含むヘキサン溶液５ｍＬを重合反応器内に投入し、重合体溶液を５分間撹拌した。【０２７５】
「スミライザーＧＭ」８．０ｇ及び「スミライザーＴＰ−Ｄ」４．０ｇを重合反応器内に投入し、次に、重合体溶液中の揮発分の大部分を、常温、２４時間で蒸発させ、更に５５℃で１２時間減圧乾燥し、変性共役ジエン系重合体８を得た。【０２７６】
＜重合体組成物の調製及び加硫シートの作製＞
変性共役ジエン系重合体８を用いた以外は実施例１と同様にして、重合体組成物を調製し、加硫シートを作製した。【０２７７】
［実施例９］
工程３’において、ｎ−ＢｕＬｉを１７．０８ｍｍｏｌ含有するｎ−ヘキサン溶液を、ｎ−ＢｕＬｉを４０．４８ｍｍｏｌ含有するｎ−ヘキサン溶液に変更した以外は、実施例８と同様にして、変性共役ジエン系重合体９を得た。また、当該重合体を用いた以外は実施例８と同様にして、重合体組成物を調製し、加硫シートを作製した。【０２７８】
［比較例４］
工程３’において、ｎ−ＢｕＬｉを含有するｎ−ヘキサン溶液を添加しなかった以外は実施例８と同様にして、変性共役ジエン系共重合体Ｃ４を得た。また、当該重合体を用いた以外は実施例８と同様にして、重合体組成物を調製し、加硫シートを作製した。【０２７９】
実施例８、９及び比較例４で得られた変性共役ジエン系重合体のビニル結合量、スチレン単位の含有量、工程１’で用いた変性剤に対する工程３’で用いたｎ−ＢｕＬｉのモル比、ムーニー粘度、及び、加硫シートの省燃費性の評価結果を表４に示す。ここで、表４中の省燃費性は、比較例４を１００とした相対値である。【０２８０】
【表４】
2018025998.tif 000028
【０２８１】
［実施例１０］
＜変性共役ジエン系重合体の作製＞
（工程１）
内容積２０Ｌの撹拌装置付きステンレス製重合反応器を、洗浄及び乾燥し、当該重合反応器の内部の雰囲気を乾燥窒素に置換した。次に、「ヘキサン（一般品）」１０．２ｋｇ、１，３−ブタジエン６０８ｇ、スチレン１９２ｇ、テトラヒドロフラン６．１ｍＬ及びエチレングリコールジエチルエーテル４．６ｍＬを重合反応器内に投入した。次に、少量のｎ−ＢｕＬｉのヘキサン溶液を重合反応器内に投入した後、ｎ−ＢｕＬｉを１５．２０ｍｍｏｌ含有するｎ−ヘキサン溶液を重合反応器内に投入し、重合反応を開始した。【０２８２】
重合反応を３時間行った。重合反応中、重合反応器内の温度を６５℃に調整し、重合反応器内の溶液を撹拌速度１３０ｒｐｍで攪拌し、重合反応器内には、１，３−ブタジエン９１２ｇとスチレン２８８ｇとを連続的に供給した。次いで、重合反応器温度を６５℃に保ちながら、得られた重合溶液を重合反応器内で１３０ｒｐｍの撹拌速度で撹拌し、四塩化ケイ素１．１６ｍｍｏｌを重合溶液に添加し、１５分間撹拌した。【０２８３】
（工程２）
工程１の後、重合反応器温度を６５℃に保ちながら、得られた重合溶液を重合反応器内で１３０ｒｐｍの撹拌速度で撹拌し、［３−（ジエチルアミノ）プロピル］トリメトキシシラン１０．５５ｍｍｏｌを重合溶液に添加し、１５分間撹拌した。【０２８４】
（工程３）
工程２の後、重合反応器温度を６５℃に保ちながら、得られた重合溶液を重合反応器内で１３０ｒｐｍの撹拌速度で撹拌し、そこへｎ−ＢｕＬｉを１５．８３ｍｍｏｌ含有するｎ−ヘキサン溶液を添加し、１５分間撹拌した。次いで、メタノール０．８ｍＬを含むヘキサン溶液５ｍＬを重合反応器内に投入し、重合体溶液を５分間撹拌した。【０２８５】
「スミライザーＧＭ」８．０ｇ及び「スミライザーＴＰ−Ｄ」４．０ｇを重合反応器内に投入し重合体溶液を得た。該重合体溶液の一部を常温、２４時間で蒸発させ、更に５５℃で１２時間減圧乾燥したときのＭＬ粘度は４１であった。次に、該重合体溶液を、スチームストリッピングにより脱溶媒した後、７０℃の熱風乾燥機にて２４時間乾燥して、変性共役ジエン系重合体１０を得た。変性共役ジエン系重合体１０のＭＬ粘度は４４であった。【０２８６】
＜重合体組成物の調製及び加硫シートの作製＞
変性共役ジエン系重合体１０を用いた以外は実施例１と同様にして、重合体組成物を調製し、加硫シートを作製した。【０２８７】
［比較例５］
工程３において、ｎ−ＢｕＬｉを含有するｎ−ヘキサン溶液を添加しなかった以外は実施例１０と同様にして、重合体溶液を得た。該重合体溶液の一部を常温、２４時間で蒸発させ、更に５５℃で１２時間減圧乾燥したときのＭＬ粘度は４６であった。次に、該重合体溶液を実施例１０と同様にして脱溶媒、乾燥して変性共役ジエン系重合体Ｃ５を得た。変性共役ジエン系重合体Ｃ５のＭＬ粘度は６３であった。また、当該重合体を用いた以外は実施例１０と同様にして、重合体組成物を調製し、加硫シートを作製した。【０２８８】
実施例１０及び比較例５で得られた変性共役ジエン系重合体のビニル結合量、スチレン単位の含有量、工程２で用いた変性剤に対する工程３で用いたｎ−ＢｕＬｉのモル比、ムーニー粘度、及び、加硫シートの省燃費性の評価結果を表５に示す。ここで、表５中の省燃費性は、比較例５を１００とした相対値である。また、ムーニー粘度は、減圧乾燥による値と、スチームストリッピングし、熱風乾燥した後の値であり、この差が小さいほど貯蔵安定性に優れる。【０２８９】
【表５】
2018025998.tif 000029
【国際調査報告】
2018025998.tif 000033
2018025998.tif 000034
2018025998.tif 000035
2018025998.tif 000036